(57)【要約】      （修正有）【課題】吐出能が優れ、種々の基材に対する転写特性および最終印刷物の堅牢性が良好であり、固形分含有量が高い水性インクジェットインクセットを提供する。【解決手段】水と、共溶媒と、封入された樹脂顔料と、ポリマーラテックスと、低分子量の保水剤溶質と、を含み、水性インクの合計固形分含有量が、水性インク組成物の合計重量を基準として約２〜約２５重量％であり、水性インクの合計固形分含有量が、好ましくは水性インク組成物の合計重量を基準として約７〜約１５重量％である水性インク組成物。【選択図】なし【特許請求の範囲】
【請求項１】
水性インク組成物であって、
水と；
共溶媒と；
封入された樹脂顔料と；
ポリマーラテックスと；
低分子量の保水剤溶質とを含み、
水性インクの合計固形分含有量が、水性インク組成物の合計重量を基準として約２〜約２５重量％である、水性インク組成物。
【請求項２】
水性インクの合計固形分含有量が、水性インク組成物の合計重量を基準として約７〜約１５重量％である、請求項１に記載の水性インク組成物。
【請求項３】
共溶媒は、溶解度パラメータが約２７〜約３７ＭＰａ１／２の範囲である、請求項１に記載の水性インク組成物。
【請求項４】
共溶媒が、１，５−ペンタンジオール、２−ピロリドン、グリセロールおよびこれらの混合物からなる群から選択され、
個々の共溶媒または共溶媒の混合物は、溶解度パラメータが約２７〜約３３ＭＰａ１／２の範囲である、請求項１に記載の水性インク組成物。
【請求項５】
封入された樹脂顔料が、Ｚ平均粒径が約６０〜約２５０ナノメートルの封入された樹脂顔料粒子を含む、請求項１に記載の水性インク組成物。
【請求項６】
低分子量の保水剤溶質は、分子量が約１００〜約３，０００ｇ／ｍｏｌｅである、請求項１に記載の水性インク組成物。
【請求項７】
水性インク組成物を調製するためのプロセスであって、
（１）ポリマーラテックスを調製することと、
（２）ポリマーラテックスと、封入された樹脂顔料、水、共溶媒および低分子量の保水剤溶質とを合わせ、水性インクの合計固形分含有量が水性インク組成物の合計重量を基準として約２〜約２５重量％である水性インク組成物を作成することと、
（３）場合により、水性インク組成物を濾過することとを含む、プロセス。
【請求項８】
水性インクの合計固形分含有量が、水性インク組成物の合計重量を基準として約７〜約１５重量％である、請求項７に記載のプロセス。
【請求項９】
共溶媒は、溶解度パラメータが約２７〜約３７ＭＰａ１／２の範囲である、請求項７に記載のプロセス。
【請求項１０】
水；共溶媒；封入された樹脂顔料；ポリマーラテックス；および低分子量の保水剤溶質を含み、水性インクの合計固形分含有量が水性インク組成物の合計重量を基準として約２〜約２５重量％の水性インクをインクジェット印刷装置に組み込むことと；
インク液滴を中間転写体に画像状のパターンになるように放出し；場合により、画像を加熱し、部分的または完全に溶媒を除去し；画像状のパターンになったインクを中間転写体から最終的な記録基材に転写すること；または
画像状のパターンになったインク液滴を最終的な画像受け入れ基材に直接放出することとを含む、プロセス。
【発明の詳細な説明】
【技術分野】
【０００１】
本明細書には、直接的な印刷用途および間接的な印刷用途の両方に適した水性インク組成物が開示される。水性インク組成物は、水と；共溶媒と；封入された樹脂顔料と；ポリマーラテックスと；低分子量の保水剤溶質とを含み、水性インクの合計固形分含有量は、水性インク組成物の合計重量を基準として約２〜約２５重量％である。
【背景技術】
【０００２】
直接的な印刷機では、マーキング材料を最終基材に直接塗布し、基材の上に画像を作成する。他の種類の印刷機は、間接的な印刷技術またはオフセット印刷技術を使用する。間接的な印刷では、マーキング材料をまず中間転写体に塗布し、その後、最終基材に転写する。２工程の印刷プロセスは、インクジェット印刷ヘッドを用い、中間受け入れ部材（例えば、ドラム、ベルトなど）の上にインクを画像状の態様になるように塗布することを含んでいてもよい。このインクは、中間受け入れ部材を濡らし、その上に広がり、一時的な画像を形成する。次いで、一時的な画像を形成するインクは、例えば、部分的または完全な乾燥、熱または光による硬化、ゲル化などの特性の変化を受けてもよく、得られた一時的な画像を、最終的な画像受け入れ基材に転写してもよい。
【０００３】
米国特許出願番号第１４／０６６，７１６号は、間接的な印刷用途のための印刷プロセスおよび水と；共溶媒と；着色剤と；ポリマー粒子の水性分散物を含むポリマーラテックスとを含む水性インクを記載し、ここで、ポリマーラテックスは、軟化温度が６０℃〜１０５℃未満であり、ガラス転移温度が、約４５℃〜約１００℃である。このインクは、特に、中間転写体に印刷し、転写前に完全に乾燥させるために配合される。
【発明の概要】
【発明が解決しようとする課題】
【０００４】
既知のインク組成物およびプロセスは、これらの意図した目的に適しているが、特定の特徴を有する改良されたインク組成物が依然として必要である。前処理を行った紙または前処理を行っていない紙への直接的な印刷、中間体基材が犠牲剥離剤で処理および／またはコーティングされた間接的な印刷の両方に適したインク（特に、高い固体保持量を有するが、安定性、吐出性能および印刷品質が顕著に向上したインクセット）が依然として必要である。
【課題を解決するための手段】
【０００５】
水と；共溶媒と；封入された樹脂顔料と；ポリマーラテックスと；低分子量の保水剤溶質とを含み、水性インクの合計固形分含有量が、水性インク組成物の合計重量を基準として約２〜約２５重量％である、水性インク組成物が記載される。
【０００６】
さらに、水性インク組成物を調製するためのプロセスであって、（１）ポリマーラテックスを調製することと；（２）ポリマーラテックスと、封入された樹脂顔料、水、共溶媒および低分子量の保水剤溶質とを合わせ、水性インクの合計固形分含有量が水性インク組成物の合計重量を基準として約２〜約２５重量％である水性インク組成物を作成することと；（３）場合により、水性インク組成物を濾過することとを含む、プロセスも記載される。
【０００７】
さらに、水；共溶媒；封入された樹脂顔料；ポリマーラテックス；および低分子量の保水剤溶質を含み、水性インクの合計固形分含有量が水性インク組成物の合計重量を基準として約２〜約２５重量％の水性インクをインクジェット印刷装置に組み込むことと；インク液滴を中間転写体に画像状のパターンになるように放出し；場合により、画像を加熱し、部分的または完全に溶媒を除去し；画像状のパターンになったインクを中間転写体から最終的な記録基材に転写すること；または画像状のパターンになったインク液滴を最終的な画像受け入れ基材に直接放出することとを含む、プロセスも記載される。
【発明を実施するための形態】
【０００８】
水と；共溶媒と；封入された樹脂顔料と；ポリマーラテックスと；低分子量の保水剤溶質とを含み、水性インクの合計固形分含有量が、水性インク組成物の合計重量を基準として約２〜約２５重量％、または約３〜約２０重量％、または約５〜約１８重量％である、水性インク組成物が提供される。具体的な実施形態において、合計固形分含有量は、水性インク組成物の合計重量を基準として約７〜約１５重量％である。
【０００９】
本発明の水性インク組成物は、吐出能が優れ、種々の基材に対する転写特性および最終印刷物の堅牢性が良好であり、固形分含有量が高い「デザイナー」水性インクジェットインクセットを提供するように調製することができる。本インクの固体成分は、最低でも２つの可能な機能を与えるように選択され、そのため、以下のものが提供される。（１）色および安定性のために封入された樹脂顔料；（２）基材への付着、転写層の厚みおよび堅牢性のためのラテックス；および乾燥特性の制御；および（３）水を結合させ、水／共溶媒混合物の蒸気圧を下げること（ラウールの法則）によって待ち時間を高める低分子量の保水剤溶質。具体的な実施形態において、成分の比率は、インク組成物の合計固形分含有量を、水性インク組成物の合計重量を基準として約２〜約２５％、または約７〜約１５重量％に保持しつつ選択される。
【００１０】
いくつかの実施形態において、インク組成物は、ここでは、多くの圧電式インクジェット印刷ヘッドの吐出要求を満たすように粘度を約５ｃｐより高い値まで上昇させるために粘度調整剤を必要としない。紙のしわおよび湾曲を減らすために、インクが、紙に直接印刷するために用いられる場合、または、半分濡れた状態で転写される場合には、インクも少なくとも１つの共溶媒を含んでいてもよい。
【００１１】
いくつかの実施形態において、インク組成物は、溶解度パラメータが約２７〜約３７ＭＰａ１／２または約２７〜約３５ＭＰａ１／２の範囲の少なくとも１つの共溶媒を含有する。いくつかの実施形態において、インク組成物は、溶解度パラメータが約２７〜約３７ＭＰＡ１／２または約２７〜約３５ＭＰａ１／２の範囲の単一の共溶媒、または混合物の溶解度パラメータが約２７〜約３７ＭＰＡ１／２または約２７〜約３５ＭＰａ１／２である共溶媒混合物を含有する。いくつかの実施形態において、このような共溶媒は、１，５−ペンタンジオールである。特定の実施形態において、共溶媒は、１，５−ペンタンジオール、２−ピロリドン、グリセロールおよびこれらの混合物からなる群から選択される。具体的な実施形態において、共溶媒は、１，５−ペンタンジオールと、２−ピロリドン、グリセロールおよびこれらの混合物からなる群のいずれかである。
【００１２】
いくつかの実施形態において、インク組成物は、溶解度パラメータが約２７〜約３５ＭＰａ１／２の範囲の少なくとも１つの共溶媒を含有する。いくつかの実施形態において、共溶媒は、１，５−ペンタンジオールと２−ピロリドンの混合物である。特定の実施形態において、共溶媒は、１，５−ペンタンジオールである。他の実施形態において、共溶媒は、２−ピロリドンである。
【００１３】
特定の実施形態において、共溶媒は、１，５−ペンタンジオール、２−ピロリドン、グリセロールおよびこれらの混合物からなる群から選択され；個々の共溶媒または共溶媒の混合物は、溶解度パラメータが約２７〜約３３ＭＰａ１／２の範囲である。
【００１４】
ＳＩ  Ｈｉｌｄｅｂｒａｎｄ溶解度パラメータは、メガパスパルで表現される。Ｈｉｌｄｅｂｒａｎｄ溶解度パラメータは、当業者には既知である。溶媒混合物のＨｉｌｄｅｂｒａｎｄ値は、当業者に知られているように、個々の溶媒のＨｉｌｄｅｂｒａｎｄ値を体積で平均することによって決定することができる。例えば、溶解度パラメータを測定するための目標範囲は、室温から吐出温度まで、いくつかの実施形態において、約２０〜約４０℃である。溶解度パラメータは、Ｎｏｒｇｗｙｎ  Ｍｏｎｔｇｏｍｅｒｙ  Ｓｏｆｔｗａｒｅ  Ｉｎｃ．から入手可能なＭｏｌｅｃｕｌａｒ  Ｍｏｄｅｌｉｎｇ  Ｐｒｏ  Ｐｌｕｓのようなモデリングソフトウエアを用いて決定することができる。いくつかの実施形態において、２５℃での１，５−ペンタンジオールの溶解度パラメータは２７．６であり、２５℃での２−ピロリドンの溶解度パラメータは２８．４であり、２５℃でのグリセロールの溶解度パラメータは３６．５である。
【００１５】
本発明のインク組成物は、水のみからなっていてもよく、または、水と、共溶媒、保水剤などと呼ばれる水溶性または水混和性の有機成分（以下共溶媒）、例えば、アルコールおよびアルコール誘導体との混合物を含んでいてもよく、アルコールおよびアルコール誘導体は、例えば、脂肪族アルコール、芳香族アルコール、ジオール、グリコールエーテル、ポリグリコールエーテル、長鎖アルコール、一級脂肪族アルコール、二級脂肪族アルコール、１，２−アルコール、１，３−アルコール、１，５−アルコール、エチレングリコールアルキルエーテル、プロピレングリコールアルキルエーテル、メトキシル化グリセロール、エトキシル化グリセロールを含む）、ポリエチレングリコールアルキルエーテルのもっと高級な同族体など（具体例として、エチレングリコール、プロピレングリコール、ジエチレングリコール、グリセリン、ジプロピレングリコール、ポリエチレングリコール、ポリプロピレングリコール、トリメチロールプロパン、１，５−ペンタンジオール、２−メチル−１，３，−プロパンジオール、２−エチル−２−ヒドロキシメチル−１，３−プロパンジオール、３−メトキシブタノール、３−メチル−１，５−ペンタンジオール、１，３−プロパンジオール、１，４−ブタンジオール、２，４−ヘプタンジオールを含む）であり；さらに適切なのは、アミド、エーテル、尿素、置換尿素、例えば、チオ尿素、エチレン尿素、アルキル尿素、アルキルチオ尿素、ジアルキル尿素およびジアルキルチオ尿素、カルボン酸およびこれらの塩、例えば、２−メチルペンタン酸、２−エチル−３−プロピルアクリル酸、２−エチル−ヘキサン酸、３−エトキシプロピオン酸など、エステル、有機スルフィド、有機スルホキシド、スルホン（例えば、スルホラン）、カルビトール、ブチルカルビトール、セロソルブ、エーテル、トリプロピレングリコールモノメチルエーテル、エーテル誘導体、ヒドロキシエーテル、アミノアルコール、ケトン、Ｎ−メチルピロリジノン、２−ピロリジノン、シクロヘキシルピロリドン、アミド、スルホキシド、ラクトン、高分子電解質、メチルスルホニルエタノール、イミダゾール、１，３−ジメチル−２−イミダゾリジノン、ベタイン、糖類、例えば、１−デオキシ−Ｄ−ガラクチトール、マンニトール、イノシトールなど、置換および非置換のホルムアミド、置換および非置換のアセトアミド、および他の水溶性または水混和性の材料、およびこれらの混合物である。いくつかの実施形態において、共溶媒は、エチレングリコール、Ｎ−メチルピロリドン、メトキシル化グリセロール、エトキシル化グリセロールおよびこれらの混合物からなる群から選択される。特定の実施形態において、共溶媒は、スルホラン、メチルエチルケトン、イソプロパノール、２−ピロリジノン、ポリエチレングリコールおよびこれらの混合物からなる群から選択される。
【００１６】
水と、水溶性または水混和性の有機液体との混合物が液体媒剤として選択される場合、水と有機物の比率は、任意の適切な比率または望ましい比率であってもよく、いくつかの実施形態において、約９７：３〜約３０：７０、または約９５：５〜約４０：６０、または約９０：１０〜約５１：４９であってもよい。液体媒剤の非水性成分は、一般的に、沸点が水（１００℃）より高い保水剤として働くか、または沸点が７０℃程度の低い共溶媒として働く。インク媒剤の有機成分は、インクの表面張力を変え、インクの粘度を変え、ラテックスを膨潤させ、および／または着色剤を分散させ、および／またはインクの乾燥特徴に影響を与えるのに役立たせることもできる。
【００１７】
液体媒剤の合計量は、任意の適切な量または望ましい量で与えられてもよい。いくつかの実施形態において、液体媒剤は、インク組成物中、インク組成物の合計重量を基準として約５５〜約９７％、または約６０〜約９０％、または約６５〜約９０％の量で存在する。
【００１８】
インク組成物は、水性インク組成物に色および安定性を与える封入された樹脂顔料を含有する。任意の適切な封入された樹脂顔料または望ましい封入された樹脂顔料を選択することができる。いくつかの実施形態において、封入された樹脂顔料は、Ｓｕｎ  Ｃｈｅｍｉｃａｌ  ＣｏｍｐａｎｙからＭＣＸ−０５９−ＳＪの名称で市販される材料であり、ここで、Ｘは、シアン、マゼンタ、イエローおよびブラックをそれぞれあらわすＣ、Ｍ、Ｙ、Ｂｋである。
【００１９】
封入された樹脂顔料は、樹脂シェルによって包まれた顔料コアを含む。顔料コアは、任意の適切な顔料または望ましい顔料で構成されていてもよい。いくつかの実施形態において、顔料は、ブラック顔料、マゼンタ顔料、シアン顔料、イエロー顔料、またはこれらの組み合わせを含む。
【００２０】
顔料コアを包む樹脂シェルは、任意の適切な樹脂または望ましい樹脂を含んでいてもよい。いくつかの実施形態において、樹脂シェルは、非イオン性樹脂、アニオン性樹脂およびこれらの組み合わせからなる群のいずれかから選択することができる。
【００２１】
封入された樹脂顔料を任意の適切なプロセスまたは望ましいプロセスによって調製することができる。いくつかの実施形態において、封入された樹脂顔料は、日本特許第３６５１０６３号に記載されるプロセスによって調製することができ、その要約書の英文翻訳文には、体積平均粒径が１０〜５００ｎｍの水系顔料分散物を製造するためのプロセスが、水を含有するケーキが、カルボキシル基に起因して酸価が３０〜１２０である樹脂を含み、カルボキシル基の一部またはすべてを塩基性化合物で中和することによって、顔料が水系媒体に分散することを特徴とすることが記載されている。いくつかの実施形態において、樹脂顔料は、米国特許公開第２０１４／００２４７６３号に記載されているプロセスによって調製することができ、その要約書には、モノマー、疎水性物質および重合開始剤を含有する液体を、分散剤を用いて水系媒体中に分散させ、モノマーエマルションを得る工程と、モノマーエマルションと、親水性基が直接結合しているか、または別の原子基を介して結合しており、親水性基によって分散する自己分散性顔料を含有する顔料分散物とを混合する工程と、得られた混合物を剪断処理し、次いで、モノマーを重合させる工程とを含む、顔料を封入するポリマー分散物を製造するプロセスが記載されている。
【００２２】
封入された樹脂顔料は、任意の適切な粒径または望ましい粒径を有していてもよい。特定の実施形態において、封入された樹脂顔料粒子は、約３０ナノメートルから約２３０ナノメートル未満、または約３５ナノメートルから約２００ナノメートル未満、または約４０ナノメートルから約１５０ナノメートル未満の平均粒径を示す。具体的な実施形態において、封入された樹脂顔料粒子は、Ｚ平均粒径が約６０〜約２５０ナノメートル、または約５５ナノメートルから約１２０ナノメートル未満である。平均粒径は、任意の適切な様式または望ましい様式で、例えば、Ｎａｎｏｔｒａｃ（商標）  ２５２（Ｍｉｃｒｏｔｒａｃ、モンゴメリービル、ＰＡ、ＵＳＡ）粒径分析機を用いて測定することができる。
【００２３】
封入された樹脂顔料は、インク組成物中に任意の望ましい量または有効な量で存在していてもよく、いくつかの実施形態において、インク組成物の合計重量を基準として約０．０５〜約１５％、または約０．１〜約１０％、または約１〜約５重量％の量で存在していてもよい。具体的な実施形態において、封入された樹脂顔料は、水性インクの合計固形分含有量が、水性インク組成物の合計重量を基準として約７〜約１５重量％になるような量で提供される。
【００２４】
本発明のインク組成物は、封入された樹脂顔料着色剤に加え、任意成分の着色剤も含有していてもよい。封入された顔料のため、または、顔料、染料、染料分散物、顔料分散物およびこれらの混合物、およびこれらの組み合わせを含む任意成分のさらなる着色剤のための任意の適切な着色剤または望ましい着色剤を、本発明の実施形態に使用することができる。いくつかの実施形態において、任意成分のさらなる着色剤は、非イオン性着色剤、アニオン性着色剤、またはこれらの組み合わせである。
【００２５】
着色剤は、着色剤分散物の形態で与えられてもよい。いくつかの実施形態において、着色剤分散物は、平均粒径が約２０〜約５００ナノメートル（ｎｍ）、または約２０〜約４００ｎｍ、または約３０〜約３００ｎｍである。いくつかの実施形態において、着色剤は、染料、顔料、およびこれらの組み合わせからなる群から選択され、場合により、着色剤は、着色剤、任意成分の界面活性剤および任意成分の分散剤を含む分散物である。
【００２６】
示したように、封入された樹脂顔料のために任意の適切な顔料着色剤または望ましい顔料着色剤を選択することができ、または、本発明のいくつかの実施形態において、任意成分のさらなる着色剤のための任意の適切な着色剤または望ましい着色剤を選択することができる。任意成分のさらなる着色剤は、染料、顔料、またはこれらの混合物であってもよい。適切な染料の例としては、アニオン系染料、カチオン系染料、非イオン系染料、双性イオン性染料などが挙げられる。適切な染料の具体例としては、Ｆｏｏｄ染料、例えば、Ｆｏｏｄ  Ｂｌａｃｋ  Ｎｏ．１、Ｆｏｏｄ  Ｂｌａｃｋ  Ｎｏ．２、Ｆｏｏｄ  Ｒｅｄ  Ｎｏ．４０、Ｆｏｏｄ  Ｂｌｕｅ  Ｎｏ．１、Ｆｏｏｄ  Ｙｅｌｌｏｗ  Ｎｏ．７など、ＦＤ  ＆  Ｃ染料、Ａｃｉｄ  Ｂｌａｃｋ染料（Ｎｏ．１、７、９、２４、２６、４８、５２、５８、６０、６１、６３、９２、１０７、１０９、１１８、１１９、１３１、１４０、１５５、１５６、１７２、１９４など）、Ａｃｉｄ  Ｒｅｄ染料（Ｎｏ．１、８、３２、３５、３７、５２、５７、９２、１１５、１１９、１５４、２４９、２５４、２５６など）、Ａｃｉｄ  Ｂｌｕｅ染料（Ｎｏ．１、７、９、２５、４０、４５、６２、７８、８０、９２、１０２、１０４、１１３、１１７、１２７、１５８、１７５、１８３、１９３、２０９など）、Ａｃｉｄ  Ｙｅｌｌｏｗ染料（Ｎｏ．３、７、１７、１９、２３、２５、２９、３８、４２、４９、５９、６１、７２、７３、１１４、１２８、１５１など）、Ｄｉｒｅｃｔ  Ｂｌａｃｋ染料（Ｎｏ．４、１４、１７、２２、２７、３８、５１、１１２、１１７、１５４、１６８など）、Ｄｉｒｅｃｔ  Ｂｌｕｅ染料（Ｎｏ．１、６、８、１４、１５、２５、７１、７６、７８、８０、８６、９０、１０６、１０８、１２３、１６３、１６５、１９９、２２６など）、Ｄｉｒｅｃｔ  Ｒｅｄ染料（Ｎｏ．１、２、１６、２３、２４、２８、３９、６２、７２、２３６など）、Ｄｉｒｅｃｔ  Ｙｅｌｌｏｗ染料（Ｎｏ．４、１１、１２、２７、２８、３３、３４、３９、５０、５８、８６、１００、１０６、１０７、１１８、１２７、１３２、１４２、１５７など）、Ｒｅａｃｔｉｖｅ  Ｄｙｅ、例えば、Ｒｅａｃｔｉｖｅ  Ｒｅｄ染料（Ｎｏ．４、３１、５６、１８０など）、Ｒｅａｃｔｉｖｅ  Ｂｌａｃｋ染料（Ｎｏ．３１など）、Ｒｅａｃｔｉｖｅ  Ｙｅｌｌｏｗ染料（Ｎｏ．３７など）；アントラキノン染料、モノアゾ染料、ジスアゾ染料、フタロシアニン誘導体（種々のフタロシアニンスルホネート塩を含む）、アザ（１８）アヌレン、ホルマザン銅錯体、トリフェノジオキサジンなど、およびこれらの混合物が挙げられる。
【００２７】
封入された樹脂顔料または任意成分のさらなる着色剤のために選択可能な適切な顔料の例としては、黒色顔料、白色顔料、シアン顔料、マゼンタ顔料、イエロー顔料などが挙げられる。さらに、顔料は、有機粒子または無機粒子であってもよい。適切な無機顔料としては、カーボンブラックが挙げられる。しかし、他の無機顔料は、酸化チタン、コバルトブルー（ＣｏＯ−Ａｌ２Ｏ３）、クロムイエロー（ＰｂＣｒＯ４）および酸化鉄のような適切なものであってもよい。適切な有機顔料としては、例えば、ジアゾ顔料およびモノアゾ顔料を含むアゾ顔料、多環状顔料（例えば、フタロシアニン顔料、例えば、フタロシアニンブルーおよびフタロシアニングリーン）、ペリレン顔料、ペリノン顔料、アントラキノン顔料、キナクリドン顔料、ジオキサジン顔料、チオインジゴ顔料、イソインドリノン顔料、ピラントロン顔料およびキノフタロン顔料）、不溶性染料キレート（例えば、塩基性染料型キレートおよび酸性染料型キレート）、ニトロ顔料、ニトロソ顔料、アンサントロン顔料、例えば、ＰＲ１６８などが挙げられる。フタロシアニンブルーおよびフタロシアニングリーンの代表例としては、銅フタロシアニンブルー、銅フタロシアニングリーン、およびこれらの誘導体（Ｐｉｇｍｅｎｔ  Ｂｌｕｅ  １５、Ｐｉｇｍｅｎｔ  Ｇｒｅｅｎ  ７およびＰｉｇｍｅｎｔ  Ｇｒｅｅｎ  ３６）が挙げられる。キナクリドンの代表例としては、Ｐｉｇｍｅｎｔ  Ｏｒａｎｇｅ  ４８、Ｐｉｇｍｅｎｔ  Ｏｒａｎｇｅ  ４９、Ｐｉｇｍｅｎｔ  Ｒｅｄ  １２２、Ｐｉｇｍｅｎｔ  Ｒｅｄ  １９２、Ｐｉｇｍｅｎｔ  Ｒｅｄ  ２０２、Ｐｉｇｍｅｎｔ  Ｒｅｄ  ２０６、Ｐｉｇｍｅｎｔ  Ｒｅｄ  ２０７、Ｐｉｇｍｅｎｔ  Ｒｅｄ  ２０９、Ｐｉｇｍｅｎｔ  Ｖｉｏｌｅｔ  １９およびＰｉｇｍｅｎｔ  Ｖｉｏｌｅｔ  ４２が挙げられる。アントラキノンの代表例としては、Ｐｉｇｍｅｎｔ  Ｒｅｄ  ４３、Ｐｉｇｍｅｎｔ  Ｒｅｄ  １９４、Ｐｉｇｍｅｎｔ  Ｒｅｄ  １７７、Ｐｉｇｍｅｎｔ  Ｒｅｄ  ２１６およびＰｉｇｍｅｎｔ  Ｒｅｄ  ２２６が挙げられる。ペリレンの代表例としては、Ｐｉｇｍｅｎｔ  Ｒｅｄ  １２３、Ｐｉｇｍｅｎｔ  Ｒｅｄ  １４９、Ｐｉｇｍｅｎｔ  Ｒｅｄ  １７９、Ｐｉｇｍｅｎｔ  Ｒｅｄ  １９０、Ｐｉｇｍｅｎｔ  Ｒｅｄ  １８９およびＰｉｇｍｅｎｔ  Ｒｅｄ  ２２４が挙げられる。チオインジゴイドの代表例としては、Ｐｉｇｍｅｎｔ  Ｒｅｄ  ８６、Ｐｉｇｍｅｎｔ  Ｒｅｄ  ８７、Ｐｉｇｍｅｎｔ  Ｒｅｄ  ８８、Ｐｉｇｍｅｎｔ  Ｒｅｄ  １８１、Ｐｉｇｍｅｎｔ  Ｒｅｄ  １９８、Ｐｉｇｍｅｎｔ  Ｖｉｏｌｅｔ  ３６およびＰｉｇｍｅｎｔ  Ｖｉｏｌｅｔ  ３８が挙げられる。ヘテロ環イエローの代表例としては、Ｐｉｇｍｅｎｔ  Ｙｅｌｌｏｗ  １、Ｐｉｇｍｅｎｔ  Ｙｅｌｌｏｗ  ３、Ｐｉｇｍｅｎｔ  Ｙｅｌｌｏｗ  １２、Ｐｉｇｍｅｎｔ  Ｙｅｌｌｏｗ  １３、Ｐｉｇｍｅｎｔ  Ｙｅｌｌｏｗ  １４、Ｐｉｇｍｅｎｔ  Ｙｅｌｌｏｗ  １７、Ｐｉｇｍｅｎｔ  Ｙｅｌｌｏｗ  ６５、Ｐｉｇｍｅｎｔ  Ｙｅｌｌｏｗ  ７３、Ｐｉｇｍｅｎｔ  Ｙｅｌｌｏｗ  ７４、Ｐｉｇｍｅｎｔ  Ｙｅｌｌｏｗ  ９０、Ｐｉｇｍｅｎｔ  Ｙｅｌｌｏｗ  １１０、Ｐｉｇｍｅｎｔ  Ｙｅｌｌｏｗ  １１７、Ｐｉｇｍｅｎｔ  Ｙｅｌｌｏｗ  １２０、Ｐｉｇｍ���ｎｔ  Ｙｅｌｌｏｗ  １２８、Ｐｉｇｍｅｎｔ  Ｙｅｌｌｏｗ  １３８、Ｐｉｇｍｅｎｔ  Ｙｅｌｌｏｗ  １５０、Ｐｉｇｍｅｎｔ  Ｙｅｌｌｏｗ  １５１、Ｐｉｇｍｅｎｔ  Ｙｅｌｌｏｗ  １５５およびＰｉｇｍｅｎｔ  Ｙｅｌｌｏｗ  ２１３が挙げられる。このような顔料は、粉末またはプレスケーキの形態で、ＢＡＳＦ  Ｃｏｒｐｏｒａｔｉｏｎ、Ｅｎｇｅｌｈａｒｄ  ＣｏｒｐｏｒａｔｉｏｎおよびＳｕｎ  Ｃｈｅｍｉｃａｌ  Ｃｏｒｐｏｒａｔｉｏｎを含む多くの供給業者から市販される。使用可能な黒色顔料の例としては、炭素顔料が挙げられる。炭素顔料は、許容範囲の光学密度および印刷特徴を与えるほとんどの市販される炭素顔料であってもよい。本システムおよび方法で使用するのに適した炭素顔料としては、限定されないが、カーボンブラック、グラファイト、ガラス状炭素、石炭、およびこれらの組み合わせが挙げられる。このような炭素顔料は、例えば、チャネル法、コンタクト法、ファーネス法、アセチレン法または加熱法を含む種々の既知の方法によって製造することができ、Ｃａｂｏｔ  Ｃｏｒｐｏｒａｔｉｏｎ、Ｃｏｌｕｍｂｉａｎ  Ｃｈｅｍｉｃａｌｓ  Ｃｏｍｐａｎｙ，Ｅｖｏｎｉｋ、Ｅ．Ｉ．ＤｕＰｏｎｔ  ｄｅ  Ｎｅｍｏｕｒｓ  ａｎｄ  Ｃｏｍｐａｎｙのような販売者から市販される。適切なカーボンブラック顔料としては、限定されないが、Ｃａｂｏｔ顔料、例えば、ＭＯＮＡＲＣＨ（登録商標）１４００、ＭＯＮＡＲＣＨ（登録商標）１３００、ＭＯＮＡＲＣＨ（登録商標）１１００、ＭＯＮＡＲＣＨ（登録商標）１０００、ＭＯＮＡＲＣＨ（登録商標）９００、ＭＯＮＡＲＣＨ（登録商標）８８０、ＭＯＮＡＲＣＨ（登録商標）８００、ＭＯＮＡＲＣＨ（登録商標）７００、ＣＡＢ−Ｏ−ＪＥＴ（登録商標）２００、ＣＡＢ−Ｏ−ＪＥＴ（登録商標）３００、ＲＥＧＡＬ（登録商標）、ＢＬＡＣＫ  ＰＥＡＲＬＳ（登録商標）、ＥＬＦＴＥＸ（登録商標）、ＭＯＧＵＬ（登録商標）およびＶＵＬＣＡＮ（登録商標）顔料；Ｃｏｌｕｍｂｉａｎ顔料、例えば、ＲＡＶＥＮ（登録商標）５０００およびＲＡＶＥＮ（登録商標）３５００；Ｅｖｏｎｉｋ顔料、例えば、Ｃｏｌｏｒ  Ｂｌａｃｋ  ＦＷ  ２００、ＦＷ  ２、ＦＷ  ２Ｖ、ＦＷ  １、ＦＷ１８、ＦＷ  Ｓ１６０、ＦＷ  Ｓ１７０、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４、ＰＲＩＮＴＥＸ（登録商標）Ｕ、ＰＲＩＮＴＥＸ（登録商標）１４０Ｕ、ＰＲＩＮＴＥＸ（登録商標）ＶおよびＰＲＩＮＴＥＸ（登録商標）１４０Ｖが挙げられる。上のリストの顔料としては、改質されていない顔料粒状物、低分子が接続した顔料粒状物、ポリマーが分散した顔料粒状物が挙げられる。他の顔料およびその混合物を選択することもできる。顔料の粒径は、液体媒剤中で粒子の安定なコロイド懸濁物を可能にし、サーマルインクジェットプリンタまたは圧電インクジェットプリンタでインクを用いるときにインクの経路が詰まるのを防ぐために、できる限り小さいことが望ましい。
【００２８】
封入された樹脂顔料は、インク組成物中に任意の望ましい量または有効な量で存在していてもよく、いくつかの実施形態において、封入された樹脂顔料は、インク組成物の合計重量を基準として約０．０５〜約１５％、または約０．１〜約１０％、または約１〜約５重量％の量で存在していてもよい。
【００２９】
具体的な実施形態において、さらなる着色剤が存在する場合、さらなる着色剤は、水性インクの合計固形分含有量が水性インク組成物の合計重量を基準として約２〜約２５％、または約７〜約１５重量％になるような量で提供される。
【００３０】
いくつかの実施形態において、ラテックス樹脂は、第１のモノマー組成物および第２のモノマー組成物で構成されていてもよい。任意の適切なモノマーまたはモノマー混合物を選択し、第１のモノマー組成物および第２のモノマー組成物を調製してもよい。第１のモノマー組成物のためのモノマーまたはモノマー混合物の選択は、第２のモノマー組成物のための選択とは独立しており、逆もまた同様である。第１のモノマー組成物および／または第２のモノマー組成物のための例示的なモノマーとしては、限定されないが、ポリエステル、スチレン、アクリル酸アルキル、例えば、アクリル酸メチル、アクリル酸エチル、アクリル酸ブチル、アクリル酸イソブチル、アクリル酸ドデシル、アクリル酸  ｎ−オクチル、２−クロロエチルアクリレート；β−カルボキシエチルアクリレート（β−ＣＥＡ）、アクリル酸フェニル、メチルアルファクロロアクリレート、メタクリル酸メチル、メタクリル酸エチルおよびメタクリル酸ブチル；ブタジエン；イソプレン；メタクリロニトリル；アクリロニトリル；ビニルエーテル、例えば、ビニルメチルエーテル、ビニルイソブチルエーテル、ビニルエチルエーテルなど；ビニルエステル、例えば、酢酸ビニル、プロピオン酸ビニル、安息香酸ビニルおよび酪酸ビニル；ビニルケトン、例えば、ビニルメチルケトン、ビニルヘキシルケトンおよびメチルイソプロペニルケトン；ハロゲン化ビニリデン、例えば、塩化ビニリデンおよびクロロフッ化ビニリデン；Ｎ−ビニルインドール；Ｎ−ビニルピロリドン；メタクリレート；アクリル酸；メタクリル酸；アクリルアミド；メタクリルアミド；ビニルピリジン；ビニルピロリドン；ビニル−Ｎ−メチルピリジニウムクロリド；ビニルナフタレン；ｐ−クロロスチレン；塩化ビニル；臭化ビニル；フッ化ビニル；エチレン；プロピレン；ブチレン；イソブチレンなど、およびこれらの混合物が挙げられる。モノマー混合物を使用する場合、典型的には、ラテックスポリマーはコポリマーであろう。
【００３１】
ある実施形態において、第１のモノマー組成物および第２のモノマー組成物は、互いに独立して、２種類、または３種類、またはそれより多い異なるモノマーを含んでいてもよい。従って、ラテックスポリマーは、コポリマーを含んでいてもよい。このようなラテックスコポリマーの実例としては、ポリ（スチレン−アクリル酸  ｎ−ブチル−β−ＣＥＡ）、ポリ（スチレン−アクリル酸アルキル）、ポリ（スチレン−１，３−ジエン）、ポリ（スチレン−メタクリル酸アルキル）、ポリ（メタクリル酸アルキル−アクリル酸アルキル）、ポリ（メタクリル酸アルキル−アクリル酸アリール）、ポリ（メタクリル酸アリール−アクリル酸アルキル）、ポリ（メタクリル酸アルキル）、ポリ（スチレン−アクリル酸アルキル−アクリロニトリル）、ポリ（スチレン−１，３−ジエン−アクリロニトリル）、ポリ（アクリル酸アルキル−アクリロニトリル）、ポリ（スチレン−ブタジエン）、ポリ（メチルスチレン−ブタジエン）、ポリ（メタクリル酸メチル−ブタジエン）、ポリ（メタクリル酸エチル−ブタジエン）、ポリ（メタクリル酸プロピル−ブタジエン）、ポリ（メタクリル酸ブチル−ブタジエン）、ポリ（アクリル酸メチル−ブタジエン）、ポリ（アクリル酸エチル−ブタジエン）、ポリ（アクリル酸プロピル−ブタジエン）、ポリ（アクリル酸ブチル−ブタジエン）、ポリ（スチレン−イソプレン）、ポリ（メチルスチレン−イソプレン）、ポリ（メタクリル酸メチル−イソプレン）、ポリ（メタクリル酸エチル−イソプレン）、ポリ（メタクリル酸プロピル−イソプレン）、ポリ（メタクリル酸ブチル−イソプレン）、ポリ（アクリル酸メチル−イソプレン）、ポリ（アクリル酸エチル−イソプレン）、ポリ（アクリル酸プロピル−イソプレン）、ポリ（アクリル酸ブチル−イソプレン）；ポリ（スチレン−アクリル酸プロピル）、ポリ（スチレン−アクリル酸ブチル）、ポリ（スチレン−ブタジエン−アクリロニトリル）、ポリ（スチレン−アクリル酸ブチル−アクリロノニトリル）などが挙げられる。
【００３２】
いくつかの実施形態において、第１のモノマー組成物および第２のモノマー組成物は、実質的に水不溶性であってもよく（例えば、疎水性）、反応容器に加えたときに十分に攪拌しつつ水相に分散させてもよい。
【００３３】
第１のモノマー組成物と第２のモノマー組成物の重量比は、約０．５：９９．５〜約２５：７５、約１：９９〜約１０：９０を含め、約０．１：９９．９〜約５０：５０の範囲であってもよい。
【００３４】
いくつかの実施形態において、第１のモノマー組成物と第２のモノマー組成物は同じであってもよい。第１のモノマー組成物／第２のモノマー組成物の例は、スチレンとアクリル酸アルキルを含む混合物、例えば、スチレン、アクリル酸  ｎ−ブチルおよびβ−ＣＥＡを含む混合物であってもよい。モノマーの合計重量を基準として、スチレンは、約１％〜約９９％、約５０％〜約９５％、約７０％〜約９０％の量で存在していてもよいが、もっと多い量またはもっと少ない量で存在していてもよく、アクリル酸アルキル、例えば、アクリル酸  ｎ−ブチルは、約１％〜約９９％、約５％〜約５０％、約１０％〜約３０％の量で存在していてもよいが、もっと多い量またはもっと少ない量で存在していてもよい。
【００３５】
ポリマーラテックスは、任意の適切なポリマー材料または望ましいポリマー材料を含んでいてもよい。いくつかの実施形態において、ポリマーラテックスは、スチレン、アクリル酸  ｎ−ブチル、メタクリル酸、β−ＣＥＡ（β−カルボキシアクリル酸エチル）および任意成分の界面活性剤の乳化重合から作られるポリマー粒子を含むラテックスエマルションを含む。
【００３６】
ラテックスプロセスおよびトナープロセスに、任意の適切な開始剤または開始剤の混合物を選択してもよい。いくつかの実施形態において、開始剤は、既知の遊離ラジカル重合開始剤から選択される。遊離ラジカル開始剤は、遊離ラジカル重合プロセスを開始することができる任意の遊離ラジカル重合開始剤およびこれらの混合物であってもよく、このような遊離ラジカル開始剤は、約３０℃より高い温度まで加熱すると遊離ラジカル種を与えることができる。
【００３７】
乳化重合反応に水溶性遊離ラジカル開始剤を使用するが、他の遊離ラジカル開始剤を使用することもできる。適切な遊離ラジカル開始剤の例としては、限定されないが、過酸化物、例えば、過硫酸アンモニウム、過酸化水素、過酸化アセチル、過酸化クミル、過酸化ｔｅｒｔ−ブチル、過酸化プロピオニル、過酸化ベンゾイル、過酸化クロロベンゾイル、過酸化ジクロロベンゾイル、過酸化ブロモメチルベンゾイル、過酸化ラウロイル、ジイソプロピルペルオキシカーボネート、テトラリンヒドロペルオキシド、１−フェニル−２−メチルプロピル−１−ヒドロペルオキシドおよびｔｅｒｔ−ブチルヒドロペルオキシド；ペルトリフェニルアセテート、過ギ酸ｔｅｒｔ−ブチル；過酢酸ｔｅｒｔ−ブチル；過安息香酸ｔｅｒｔ−ブチル；ｔｅｒｔ−ブチルペルフェニルアセテート；ｔｅｒｔ−ブチルペルメトキシアセテート；ｔｅｒｔ−ブチル  ペル−Ｎ−（３−トルイル）カルバメート；過硫酸ナトリウム；過硫酸カリウム、アゾ化合物、例えば、２，２’−アゾビスプロパン、２，２’−ジクロロ−２，２’−アゾビスプロパン、１，１’−アゾ（メチルエチル）ジアセテート、２，２’−アゾビス（２−アミジノプロパン）塩酸、２，２’−アゾビス（２−アミジノプロパン）−硝酸、２，２’−アゾビスイソブタン、２，２’−アゾビスイソブチルアミド、２，２’−アゾビスイソブチロニトリル、メチル  ２，２’−アゾビス−２−メチルピロピオネート、２，２’−ジクロロ−２，２’−アゾビスブタン、２，２’−アゾビス−２−メチルブチロニトリル、ジメチル  ２，２’−アゾビスイソブチレート、１，１’−アゾビス（ナトリウム  １−メチルブチロニトリル−３−スルホネート）、２−（４−メチルフェニルアゾ）−２−メチルマロノジニトリル、４，４’−アゾビス−４−シアノバレル酸、３，５−ジヒドロキシメチルフェニルアゾ−２−メチルマロノジニトリル、２−（４−ブロモフェニルアゾ）−２−アリルマロノジニトリル、２，２’−アゾビス−２−メチルバレロニトリル、ジメチル  ４，４’−アゾビス−４−シアノバレレート、２，２’−アゾビス−２，４−ジメチルバレロニトリル、１，１’−アゾビスシクロヘキサンニトリル、２，２’−アゾビス−２−プロピルブチロニトリル、１，１’−アゾビス−１−クロロフェニルエタン、１，１’−アゾビス−１−シクロヘキサンカルボニトリル、１，１’−アゾビス−１−シクロヘプタンニトリル、１，１’−アゾビス−１−フェニルエタン、１，１’−アゾビスクメン、エチル  ４−ニトロフェニルアゾベンジルシアノアセテート、フェニルアゾジフェニルメタン、フェニルアゾトリフェニルメタン、４−ニトロフェニルアゾトリフェニルメタン、１’−アゾビス−１，２−ジフェニルエタン、ポリ（ビスフェノールＡ−４，４’−アゾビス−４−シアノペンタノエート）およびポリ（テトラエチレングリコール−２，２’−アゾビスイソブチレート）；１，４−ビス（ペンタエチレン）−２−テトラゼン；１，４−ジメトキシカルボニル−１，４−ジフェニル−２−テトラゼンなど；およびこれらの混合物が挙げられる。
【００３８】
さらに典型的な遊離ラジカル開始剤としては、限定されないが、過硫酸アンモニウム、過酸化水素、過酸化アセチル、過酸化クミル、過酸化ｔｅｒｔ−ブチル、過酸化プロピオニル、過酸化ベンゾイル、過酸化クロロベンゾイル、過酸化ジクロロベンゾイル、過酸化ブロモメチルベンゾイル、過酸化ラウロイル、過硫酸ナトリウム、過硫酸カリウム、ジイソプロピルペルオキシカーボネートなどが挙げられる。
【００３９】
重合するモノマーの合計重量を基準として、開始剤は、約０．１％〜約５％、約０．４％〜約４％、約０．５％〜約３％の量で存在していてもよいが、もっと多い量またはもっと少ない量で存在していてもよい。
【００４０】
場合により、連鎖移動剤を使用し、ラテックスの重合度を制御してもよく、それによって、本開示のラテックスプロセスおよび／またはトナープロセスの生成物であるラテックスの分子量および分子量分布を制御してもよい。理解することができるように、連鎖移動剤がラテックスポリマーの一部となってもよい。
【００４１】
いくつかの実施形態において、連鎖移動剤は、炭素−硫黄共有結合を有する。炭素−硫黄共有結合は、赤外線吸収スペクトルにおいて、５００〜８００ｃｍ−１の範囲の波数領域に吸収ピークを有する。連鎖移動剤が、ラテックスおよびラテックスから作られるトナーに組み込まれる場合、吸収ピークは、例えば、４００〜４，０００ｃｍ−１の波数領域まで変化してもよい。
【００４２】
例示的な連鎖移動剤としては、限定されないが、ｎ−Ｃ３−１５アルキルメルカプタン、例えば、ｎ−プロピルメルカプタン、ｎ−ブチルメルカプタン、ｎ−アミルメルカプタン、ｎ−ヘキシルメルカプタン、ｎ−ヘプチルメルカプタン、ｎ−オクチルメルカプタン、ｎ−ノニルメルカプタン、ｎ−デシルメルカプタンおよびｎ−ドデシルメルカプタン；分枝鎖アルキルメルカプタン、例えば、イソプロピルメルカプタン、イソブチルメルカプタン、ｓ−ブチルメルカプタン、ｔｅｒｔ−ブチルメルカプタン、シクロヘキシルメルカプタン、ｔｅｒｔ−ヘキサデシルメルカプタン、ｔｅｒｔ−ラウリルメルカプタン、ｔｅｒｔ−ノニルメルカプタン、ｔｅｒｔ−オクチルメルカプタンおよびｔｅｒｔ−テトラデシルメルカプタン；芳香族環含有メルカプタン、例えば、アリルメルカプタン、３−フェニルプロピルメルカプタン、フェニルメルカプタンおよびメルカプトトリフェニルメタンなどが挙げられる。メルカプタンおよびチオールという用語は、Ｃ−ＳＨ基を意味するために相互に置き換え可能に使用されてもよい。
【００４３】
このような連鎖移動剤の例としては、限定されないが、ドデカンチオール、ブタンチオール、イソオクチル−３−メルカプトピロピオネート、２−メチル−５−ｔ−ブチル−チオフェノール、四塩化炭素、四臭化炭素なども挙げられる。
【００４４】
重合するモノマーの合計重量を基準として、連鎖移動剤は、約０．１％〜約７％、約０．５％〜約６％、約１．０％〜約５％の量で存在していてもよいが、連鎖移動剤は、もっと多い量またはもっと少ない量で存在していてもよい。
【００４５】
いくつかの実施形態において、目標ラテックスの分岐構造を制御するために、第１のモノマー組成物／第２のモノマー組成物に、場合により分岐剤が含まれていてもよい。例示的な分岐剤としては、限定されないが、デカンジオールジアクリレート（ＡＤＯＤ）、トリメチロールプロパン、ペンタエリスリトール、トリメリット酸、ピロメリット酸およびこれらの混合物が挙げられる。
【００４６】
重合するモノマーの合計重量を基準として、分岐剤は、約０％〜約２％、約０．０５％〜約１．０％、約０．１％〜約０．８％の量で存在していてもよいが、分岐剤は、もっと多い量またはもっと少ない量で存在していてもよい。
【００４７】
本開示のラテックスプロセスにおいて、任意の適切なプロセス（例えば、高温での混合）によって乳化を行ってもよい。例えば、エマルション混合物を、約２００〜約４００ｒｐｍ、約４０℃〜約８０℃の温度に設定したホモジナイザ中、約１分〜約２０分かけて混合してもよい。
【００４８】
制限なく任意の種類の反応器を使用してもよい。反応器は、内部で組成物を攪拌するための手段（例えば、インペラ）を備えていてもよい。反応器は、少なくとも１つのインペラを備えていてもよい。ラテックスおよび／またはトナーを作成するために、インペラを約１０〜約１，０００ｒｐｍの有効な混合速度で操作することができるように、反応器をプロセス全体で操作することができる。
【００４９】
モノマー添加を終了した後、冷却前に所定時間（例えば、約１０〜約３００分）、所定条件を維持することによって、ラテックスを安定化させてもよい。場合により、上のプロセスによって作られるラテックスは、例えば、凝固、溶解および沈殿、濾過、洗浄、乾燥などの当該技術分野で知られている標準的な方法によって単離されてもよい。
【００５０】
いくつかの実施形態において、ポリマーラテックスは、ポリエステルの水性分散物を含む。本発明のインク組成物のために、任意の適切なポリエステルまたは望ましいポリエステルを使用することができる。いくつかの実施形態において、ポリエステルは、米国特許第６，５９３，０４９号および米国特許第６，７５６，１７６号に記載される材料であってもよい。適切な樹脂は、米国特許第６，８３０，８６０号に記載されるようなアモルファスポリエステル樹脂と結晶性ポリエステル樹脂の混合物も含んでいてもよい。
【００５１】
具体的な実施形態において、本発明のインク組成物は、アモルファスポリエステル、結晶性ポリエステル、またはアモルファスポリエステルと結晶性ポリエステルの混合物を含むポリマーラテックスを含む。
【００５２】
いくつかの実施形態において、樹脂は、任意成分の触媒存在下、ジオールと二酸を反応させることによって作られるポリエステル樹脂であってもよい。結晶性ポリエステルを作成するために、適切な有機ジオールとしては、約２〜約３６個の炭素原子を含む脂肪族ジオール、例えば、１，２−エタンジオール、１，３−プロパンジオール、１，４−ブタンジオール、１，５−ペンタンジオール、２，２−ジメチルプロパン−１，３−ジオール、１，６−ヘキサンジオール、１，７−ヘプタンジオール、１，８−オクタンジオール、１，９−ノナンジオール、１，１０−デカンジオール、１，１２−ドデカンジオールなどが挙げられる（これらの構造異性体を含む）。
【００５３】
脂肪族ジオールは、任意の適切な量または望ましい量で、いくつかの実施形態において、樹脂の約４０〜約６０モル％、または約４２〜約５５モル％、または約４５〜約５３モル％の量になるように選択されてもよく、いくつかの実施形態において、第２のジオールは、任意の適切な量または望ましい量で、いくつかの実施形態において、樹脂の約０〜約１０モル％、または約１〜約４モル％の量になるように選択されてもよい。
【００５４】
結晶性樹脂を調製するために選択することができる有機二酸またはジエステル（ビニル二酸またはビニルジエステルを含む）としては、シュウ酸、コハク酸、グルタル酸、アジピン酸、スベリン酸、アゼライン酸、セバシン酸、フマル酸、フマル酸ジメチル、イタコン酸ジメチル、ｃｉｓ−１，４−ジアセトキシ−２−ブテン、フマル酸ジエチル、マレイン酸ジエチル、フタル酸、イソフタル酸、テレフタル酸、ナフタレン−２，６−ジカルボン酸、ナフタレン−２，７−ジカルボン酸、シクロヘキサンジカルボン酸、マロン酸、メサコン酸、これらのジエステルまたは酸無水物、またはこれらの混合物および組み合わせが挙げられる。
【００５５】
有機二酸は、任意の適切な量または望ましい量で、いくつかの実施形態において、樹脂の約４０〜約６０モル％、または約４２〜約５２モル％、または約４５〜約５０モル％の量になるように選択されてもよく、いくつかの実施形態において、第２の二酸は、任意の適切な量または望ましい量で、例えば、樹脂の約０〜約１０モル％の量になるように選択されてもよい。
【００５６】
ポリエステルに由来する結晶性樹脂としては、ポリ（エチレン−アジペート）、ポリ（プロピレン−アジペート）、ポリ（ブチレン−アジペート）、ポリ（ペンチレン−アジペート）、ポリ（ヘキシレン−アジペート）、ポリ（オクチレン−アジペート）、ポリ（エチレン−サクシネート）、ポリ（プロピレン−サクシネート）、ポリ（ブチレン−サクシネート）、ポリ（ペンチレン−サクシネート）、ポリ（ヘキシレン−サクシネート）、ポリ（オクチレン−サクシネート）、ポリ（エチレン−セバケート）、ポリ（プロピレン−セバケート）、ポリ（ブチレン−セバケート）、ポリ（ペンチレン−セバケート）、ポリ（ヘキシレン−セバケート）、ポリ（オクチレン−セバケート）、ポリ（デシレン−セバケート）、ポリ（デシレン−デカノエート）、ポリ（エチレン−デカノエート）、ポリ（エチレン−ドデカノエート）、ポリ（ノニレン−セバケート）、ポリ（ノニレン−デカノエート）、コポリ（エチレン−フマレート）−コポリ（エチレン−セバケート）、コポリ（エチレン−フマレート）−コポリ（エチレン−デカノエート）、コポリ（エチレン−フマレート）−コポリ（エチレン−ドデカノエート）、コポリ（２，２−ジメチルプロパン−１，３−ジオール−デカノエート）−コポリ（ノニレン−デカノエート）、ポリ（オクチレン−アジペート）が挙げられる。
【００５７】
アモルファスポリエステルを調製するために選択される二酸またはジエステルの例としては、ジカルボン酸またはジエステル、例えば、テレフタル酸、フタル酸、イソフタル酸、フマル酸、トリメリット酸、フマル酸ジメチル、イタコン酸ジメチル、ｃｉｓ−１，４−ジアセトキシ−２−ブテン、フマル酸ジエチル、マレイン酸ジエチル、マレイン酸、コハク酸、イタコン酸、無水コハク酸、ドデシルコハク酸、無水ドデシルコハク酸、グルタル酸、無水グルタル酸、アジピン酸、ピメリン酸、スベリン酸、アゼライン酸、ドデカン二酸、テレフタル酸ジメチル、テレフタル酸ジエチル、イソフタル酸ジメチル、イソフタル酸ジエチル、フタル酸ジメチル、無水フタル酸、フタル酸ジエチル、コハク酸ジメチル、フマル酸ジメチル、マレイン酸ジメチル、グルタル酸ジメチル、アジピン酸ジメチル、ドデシルコハク酸ジメチル、およびこれらの混合物およびこれらの組み合わせが挙げられる。有機二酸またはジエステルは、任意の適切な量または望ましい量で、例えば、樹脂の約４０〜約６０モル％、または樹脂の約４２〜約５５モル％、または樹脂の約４５〜約５３モル％の量で存在していてもよい。
【００５８】
アモルファスポリエステルを作成するときに利用可能なジオールの例としては、１，２−プロパンジオール、１，３−プロパンジオール、１，２−ブタンジオール、１，３−ブタンジオール、１，４−ブタンジオール、ペンタンジオール、ヘキサンジオール、２，２−ジメチルプロパンジオール、２，２，３−トリメチルヘキサンジオール、ヘプタンジオール、ドデカンジオール、ビス（ヒドロキシエチル）−ビスフェノールＡ、ビス（２−ヒドロキシプロピル）−ビスフェノールＡ、１，４−シクロヘキサンジメタノール、１，３−シクロヘキサンジメタノール、キシレンジメタノール、シクロヘキサンジオール、ジエチレングリコール、ビス（２−ヒドロキシエチル）オキシド、ジプロピレングリコール、ジブチレン、およびこれら混合物および組み合わせが挙げられる。選択される有機ジオールの量はさまざまであってもよく、任意の適切な量または望ましい量で、例えば、樹脂の約４０〜約６０モル％、例えば、樹脂の約４２〜約５５モル％、または樹脂の約４５〜約５３モル％の量になるように選択されてもよい。
【００５９】
いくつかの実施形態において、ポリエステルを作成するときに重縮合触媒を使用してもよい。結晶性ポリエステルまたはアモルファスポリエステルのいずれかのために利用可能な重縮合触媒としては、チタン酸テトラアルキル、ジアルキルスズオキシド（例えば、ジブチルスズオキシド）、テトラアルキルスズ（例えば、ジブチルスズジラウレート）、ジアルキルスズオキシド水酸化物（例えば、酸化ブチルスズ水酸化物）、アルミニウムアルコキシド、アルキル亜鉛、ジアルキル亜鉛、酸化亜鉛、酸化第一スズ、またはこれらの混合物および組み合わせが挙げられる。このような触媒は、ポリエステル樹脂を作成するために用いられる出発物質の二酸またはジエステルを基準として任意の適切な量または望ましい量で、例えば、約０．０１モル％〜約５モル％の量で利用されてもよい。
【００６０】
いくつかの実施形態において、上述のように、不飽和アモルファスポリエステル樹脂を本発明のポリエステルとして利用してもよい。このような樹脂の例としては、米国特許第６，０６３，８２７号に開示されるものが挙げられる。例示的な不飽和アモルファスポリエステル樹脂としては、限定されないが、ポリ（プロポキシル化ビスフェノール  コ−フマレート）、ポリ（エトキシル化ビスフェノール  コ−フマレート）、ポリ（ブチルオキシル化ビスフェノール  コ−フマレート）、ポリ（コ−プロポキシル化ビスフェノール  コ−エトキシル化ビスフェノール  コ−フマレート）、ポリ（１，２−プロピレン  フマレート）、ポリ（プロポキシル化ビスフェノール  コ−マレエート）、ポリ（エトキシル化ビスフェノール  コ−マレエート）、ポリ（ブチルオキシル化ビスフェノール  コ−マレエート）、ポリ（コ−プロポキシル化ビスフェノール  コ−エトキシル化ビスフェノール  コ−マレエート）、ポリ（１，２−プロピレン  マレエート）、ポリ（プロポキシル化ビスフェノール  コ−イタコネート）、ポリ（エトキシル化ビスフェノール  コ−イタコネート）、ポリ（ブチルオキシル化ビスフェノール  コ−イタコネート）、ポリ（コ−プロポキシル化ビスフェノール  コ−エトキシル化ビスフェノール  コ−イタコネート）、ポリ（１，２−プロピレン  イタコネート）、およびこれらの組み合わせが挙げられる。
【００６１】
いくつかの実施形態において、適切なポリエステル樹脂は、アモルファスポリエステル、例えば、以下の式を有するポリ（プロポキシル化ビスフェノールＡ  コ−フマレート）樹脂であってもよく、
【００６２】
【化１】
2016003337.tif 000002
【００６３】
式中、ｍは、整数、いくつかの実施形態において、約５〜約１０００、または約１０〜約５００、または約１５〜約２００の整数である。
【００６４】
ラテックス樹脂として利用可能な直鎖プロポキシル化ビスフェノールＡフマレート樹脂の一例は、Ｒｅｓａｎａ  Ｓ／Ａ  Ｉｎｄｕｓｔｒｉａｓ  Ｑｕｉｍｉｃａｓ（サンパウロ、ブラジル）から商標名ＳＰＡＲＩＩで入手可能な樹脂である。利用可能であり、市販される他のプロポキシル化ビスフェノールＡフマレート樹脂としては、花王株式会社（日本）製のＧＴＵＦおよびＦＰＥＳＬ−２、Ｒｅｉｃｈｈｏｌｄ（リサーチトライアングルパーク、ノースカロライナ）製のＥＭ１８１６３５が挙げられる。
【００６５】
利用可能であり、場合により、上に記載されるようなアモルファス樹脂と組み合わせて利用可能な適切な結晶性樹脂としては、米国特許公開第２００６／０２２２９９１号に開示されるものが挙げられる。いくつかの実施形態において、適切な結晶性樹脂としては、エチレングリコールと、以下の式のドデカン二酸およびフマル酸コモノマーの混合物とから作られる樹脂を挙げることができ、
【００６６】
【化２】
2016003337.tif 000003
【００６７】
式中、ｂは、整数、いくつかの実施形態において、約５〜約２，０００の整数であり、ｄは、整数、いくつかの実施形態において、約５〜約２，０００の整数である。
【００６８】
例えば、いくつかの実施形態において、上述のようなポリ（プロポキシル化ビスフェノールＡ  コ−フマレート）樹脂を結晶性樹脂と合わせ、ラテックスエマルションを作成してもよい。具体的な実施形態において、本発明のインク組成物は、ポリ（コ−プロポキシル化ビスフェノール  コ−テレフタレート  コ−フマレート、結晶性ポリエステル、いくつかの実施形態において、ポリ（１，９−ノナンジオール−コ−ドデカン二酸）、またはこれらの混合物を含むポリマーラテックスを含む。
【００６９】
いくつかの実施形態において、樹脂は、酸基を有していてもよく、いくつかの実施形態において、酸基は、樹脂の末端に存在していてもよい。存在し得る酸基としては、カルボン酸基などが挙げられる。樹脂を作成するために利用される材料と反応条件を調節することによって、カルボン酸基の数を制御してもよい。
【００７０】
いくつかの実施形態において、ポリエステル樹脂は、酸価が、約２ｍｇ  ＫＯＨ／樹脂のｇ数〜約２００ｍｇ  ＫＯＨ／樹脂のｇ数、または約５ｍｇ  ＫＯＨ／樹脂のｇ数〜約５０ｍｇ  ＫＯＨ／樹脂のｇ数であってもよい。酸を含む樹脂をテトラヒドロフラン溶液に溶解してもよい。指示薬としてフェノールフタレインを含むＫＯＨ／メタノール溶液で滴定することによって、酸価を検出してもよい。次いで、滴定の終点として特定される樹脂上のすべての酸基を中和するのに必要なＫＯＨ／メタノールの当量数に基づいて、酸価を計算してもよい。
【００７１】
コンポジットラテックス粒子を当該技術分野で知られているような任意の適切な手段によって調製することができる。例えば、コンポジットラテックス粒子は、当業者には明らかなような他の方法の中で、特に、第１のモノマーが、水性分散物の第２のモノマーに拡散し、次いで重合する自己乳化プロセス、アモルファスポリエステルまたは結晶性ポリエステルのいずれかをコアまたはシェルのために選択することができるコア−シェル粒子の調製を含む分散重合の２工程乳化重合プロセスを用いて調製することができる。
【００７２】
いくつかの実施形態において、ポリエステルエマルションまたはラテックスは、体積平均粒径が、約２０ナノメートル（ｎｍ）〜約１０００ｎｍ、または約２０〜約８００ｎｍ、または約５０〜約８００ｎｍ、または約５０〜約５００ｎｍ、または約５０〜約３００ｎｍ、または約１００〜約３００ナノメートルである。具体的な実施形態において、ポリマーラテックスは、体積平均粒径が約２００ナノメートル未満、いくつかの実施形態において、約２０ナノメートルから約２００ナノメートル未満である。
【００７３】
ラテックスの特徴は、任意の適切な技術および装置によって決定されてもよい。体積平均粒径は、製造御者の指示にしたがって操作される測定装置、例えば、光散乱粒径測定器を用いて測定されてもよい。また、体積平均粒径は、製造御者の指示にしたがって操作される測定装置、例えば、Ｂｅｃｋｍａｎ  Ｃｏｕｌｔｅｒ  Ｍｕｌｔｉｓｉｚｅｒ  ３によって測定されてもよい。
【００７４】
具体的な実施形態において、ポリエステルは、以下の式の化合物であり、
【００７５】
【化３】
2016003337.tif 000004
【００７６】
式中、Ｒは、水素またはメチルであり、ｍは、約２〜約１０の整数であり、ｎは、約２〜約１０の整数である。
【００７７】
いくつかの実施形態において、ポリマーラテックスは、アモルファスポリエステルと結晶性ポリエステルを両方合わせた重量を基準として、アモルファスポリエステル９０％および結晶性ポリエステル１０％の重量比で存在する、アモルファスポリマーと結晶性ポリエステルの組み合わせを含む。
【００７８】
いくつかの実施形態において、ポリマーラテックスは、任意の望ましい量または有効な量で、例えば、インク組成物の合計重量を基準として、約０．１〜約２５％、または約１〜約２０％、または約３〜約２０％、または約２〜約１４％の量で存在していてもよい。
【００７９】
具体的な実施形態において、ポリマーラテックスは、水性インクの合計固形分含有量が、水性インク組成物の合計重量を基準として約２〜約２５％、または約７〜約１５重量％になるような量で与えられる。
【００８０】
水性インク組成物は、水に結合し、水／共溶媒混合物の蒸気圧を下げる（ラウールの法則）ことによって、待ち時間が向上する低分子量の保水剤溶質を含む。この溶質を使用し、低Ｒｈ条件での待ち時間および回復能を高めることができる。
【００８１】
低分子量の保水剤溶質は、任意の適切な材料または望ましい材料を含んでいてもよい。
【００８２】
いくつかの実施形態において、低分子量の保水剤溶質は、分子量が、約１００ｇ／ｍｏｌｅ〜約３，０００ｇ／ｍｏｌｅ、または約１００ｇ／ｍｏｌｅ〜約２，０００ｇ／ｍｏｌｅ、または約１００ｇ／ｍｏｌｅ〜約１，０００ｇ／ｍｏｌｅである。
【００８３】
低分子量の保水剤溶質は、ベタイン、ベタイン誘導体、ポリオール、糖類およびこれらの混合物、およびこれらの組み合わせからなる群から選択されてもよい。具体的な実施形態において、低分子量の保水剤溶質はベタインである。
【００８４】
オンライン百科辞典「ウィキペディア」に記載されるように、化学におけるベタインは、水素原子を有さない正に帯電したカチオン性官能基（四級アンモニウムカチオンまたはホスホニウムカチオン（一般的に、オニウムイオン））と、負に帯電した官能基（例えば、カチオン性部位に隣接していなくてもよいカルボキシレート基）とを有する任意の中性化学化合物である。従って、ベタインは、特殊な種類の両性イオンであってもよい。
【００８５】
ベタインは、本明細書で使用する場合、Ｋｕｃｚｅｒａら、「Ａｍｐｈｉｐｈｉｌｉｃ  ｄｅｒｉｖａｔｉｖｅｓ  ｏｆ  ｂｅｔａｉｎｅ  ｅｓｔｅｒｓ  ａｓ  ｍｏｄｉｆｉｅｒｓ  ｏｆ  ｍａｃｒｏｖｅｓｉｃｕｌａｒ  ＢＬＭ」、Ｇｅｎ  Ｐｈｙｓｉｏｌ．Ｂｉｏｐｈｙｓ．１９８９年６月；８（３）：２２３−３２に記載される材料から選択されてもよく、この要約書は、レシチン大滴性膜の電気特性に対する影響について研究した（ＣＨ３）３Ｎ＋ＣＯＯＣｎＨ２ｎ＋１Ｃｌ−（ｎ＝１０、１２、１４または１６）の化学構造を有するベタインエステル（Ｖ−ｎ）の一連の両親媒性誘導体を記載する。正規化された抵抗および降伏電圧は、この膜中のＶ−ｎ濃度およびアルキル鎖長（ｎ）に依存することがわかった。このＶ−ｎにおいて、測定したレシチンのモル比（０．００５〜０．０５）において、抵抗が約１０（４）Ω・ｃｍ２までの低下、降伏電圧の１１１ｍＶまでの低下が検出された。Ｖ−１４について、降伏電圧の最も大きな低下が観察された。これらの知見を、特徴的なアニオンの選択性と合わせると、Ｖ−ｎとリン脂質の相互作用に起因して、脂質二重層に親水性孔が作られることを示唆する。この仮説は、二重層の力学または順序の全体的な変化がないことを示す電子常磁性共鳴（ＥＰＲ）測定によって得られる結果によって裏付けられる。特に、膜に溶解したスピンプローブ分子の回転相関時間およびオーダーパラメータは、試験した濃度範囲では変化しなかった。膜の多数の欠陥が、全体的な順序および力学に影響を与えることが予想され得るため、この観察も、生成する孔の数が少ないことを示唆する。
【００８６】
さらに、ＭｃＮｅｉｌらによる「Ｂｅｔａｉｎｅｓ  ａｎｄ  Ｒｅｌａｔｅｄ  Ｏｓｍｏｐｒｏｔｅｃｔａｎｔｓ．Ｔａｒｇｅｔｓ  ｆｏｒ  Ｍｅｔａｂｏｌｉｃ  Ｅｎｇｉｎｅｅｒｉｎｇ  ｏｆ  Ｓｔｒｅｓｓ  Ｒｅｓｉｓｔａｎｃｅ」、Ｐｌａｎｔ  Ｐｈｙｓｉｏｌｏｇｙ、１９９９年８月、Ｖｏｌ．１２０、ｐｐ．９４５〜９４９を参照。
【００８７】
本明細書で使用されるベタインは、米国特許第６，３８４，２６６号に記載される材料から選択されてもよい。米国特許第６，３８４，２６６号は、その要約書に、合成中に毒性のある副生成物を生成しないグリシンベタインエステルを製造する環境的に受け入れ可能な方法を記載する。この方法は、生成物と、プロセスで再使用するための再循環可能な材料、使用のために販売可能な回収された材料（例えば、肥料）のみを製造する。
【００８８】
また、本明細書で使用されるベタインは、米国特許第２，４２９，１７１号に記載されるベタイン誘導体から選択されてもよい。米国特許第２，４２９，１７１号は、アシル基によって置き換え可能な活性水素または金属原子を含有する有機化合物をベタイン塩の酸ハロゲン化物または酸無水物と反応させることによって得られるベタイン誘導体を記載する。米国特許第２，４２９，１７１号に記載されるように、出発物質は、脂肪族アルコール、例えば、ステアリルアルコール、脂環式アルコール、例えば、メントール、ビタミンＡおよびステロイド群のアルコール、例えば、テストステロン、アンドロステロン、コルチコステロン、デスオキシコルチコステロンおよびデヒドロコルチコステロン；フェノール、クレゾール、クロロフェノール、エストロン、エストラジオールまたはそのモノエステル、ビタミンＥ、２−メチル−ナフトヒドロキノン、合成または天然に発生する心臓物質のゲニンおよびこれらのグリコシド、例えば、ストロファンチジン、ストロファンチン、ジギトキシゲニン、ジゴキシン、ギトキシゲニン；一級アミンおよび二級アミン、または対応するアルカロイド；β−ジケトン、β−ケトカルボン酸誘導体、対応する金属化合物などであってもよい。この反応に使用されるベタイン塩の酸塩化物または酸無水物は、カルボン酸またはその塩を対応する酸塩化物または酸無水物に変換するために適した薬剤の作用によって、ベタイン、その塩またはエステル塩から得ることができる。いくつかの実施形態において、ベタイン誘導体は、アシル基によって置き換えることが可能な活性水素および活性金属原子からなる群のいずれかを含有する心臓グリコシドおよびそのアグリコンからなる群から選択されるいずれかを、ベタイン酸の酸ハロゲン化物および酸無水物の群のいずれかで処理することによって調製されるものを含む。いくつかの実施形態において、ベタイン誘導体は、アシル基によって置き換えることが可能な活性水素および活性金属原子からなる群のいずれかを含有する心臓グリコシドおよびそのアグリコンからなる群から選択されるいずれかを、混合物中、アシル化することができない有機化合物と、ベタイン塩の酸塩化物および酸無水物の群のいずれかで処理し、変化していない物質からアシル化されたものを分離し、加水分解剤を用いることによって、前の化合物の親物質を再生することによって調製されるものを含む。いくつかの実施形態において、ベタイン誘導体は、塩酸ベタインのコレステリルエステルのエステル、塩酸ベタインのストロファンチジンエステル、塩酸ベタインを用いて３位でエステル化されたΔ−３：２１−ジヒドロキシ−ノル−コラジエン酸ラクトン、塩酸ベタインのメンチルエステル、塩酸ベタインのステアリルエステル、パラ−ヒドロキシ−安息香酸メンチルエステルと、塩酸ベタインの酸塩化物との誘導体、ベタイン塩を含むエストロゲン様活性ヒドロキシル化シクロペンタノポリヒドロフェナントレン、ベタイン塩のデスオキシコルチコステロンのエステル、および心臓グリコシドのアグリコンとベタイン塩とのエステル、およびこれらの混合物、およびこれらの組み合わせからなる群から選択される。
【００８９】
また、本明細書で使用されるベタインは、米国特許第６，３８４，２６６号に記載されるベタイン誘導体から選択されてもよい。米国特許第６，３８４，２６６号は、（ａ）塩酸各モルについて塩酸ベタイン１モルを製造するのに十分な量でグリシンベタインに塩酸を加えることと；（ｂ）前記塩酸ベタインを水に溶解し、濃塩酸を加え、ｐＨを２に調節することと；（ｃ）前記溶液を２４時間まで冷却し、エタノールを加え、塩酸ベタイン結晶の生成を促進し、前記塩酸ベタイン結晶を濾過し、前記塩酸ベタイン結晶を乾燥させることと、（ｄ）次のバッチで使用するために水−エタノール溶液画分を再循環することと；（ｅ）脂肪酸から誘導されたアルコールを反応器に投入し、熱を加え、脂肪酸から誘導されたアルコールを液体化することと、（ｆ）前記塩酸ベタイン結晶および酸触媒を加えることと；（ｇ）攪拌を適用し、温度を維持することと；（ｈ）エステル化が終了するまで混合物を反応させ、前記混合物を冷却し、中和剤を加え、酸触媒を中和することと；（ｉ）ベタインエステル生成物を精製し、結晶化し、乾燥させることを含むベタインエステルの合成方法を記載する。
【００９０】
低分子量の保水剤溶質は、ポリオール、糖類およびこれらの混合物、およびこれらの組み合わせを含んでいてもよい。任意の適切な、または望ましいポリオールまたは糖を選択することができる。いくつかの実施形態において、融点が約５５〜約２００℃、または約６２〜約１６５℃のポリオール溶質が選択される。選択された実施形態において、低分子量の保水剤溶質は、ソルビトール、マルチトール、マンニトール、キシリトール、イソソルビドおよびこれらの混合物、およびこれらの組み合わせからなる群から選択される。これらの材料は、Ｒｏｑｕｅｔｔｅ（フランス）から市販されている。
【００９１】
特定の実施形態において、ベタイン誘導体は、以下の一般的な構造を有する天然の再生可能な供給源に由来するアルキルアミドプロピルベタインを含むＯｘｉｔｅｎｏ製のＡｌｋｏｌａｎ（登録商標）ＣＰ  ３０およびＡｌｋｏｌａｎ（登録商標）ＣＡＰ  ３０として入手可能なものである。
【００９２】
【化４】
2016003337.tif 000005
【００９３】
式中、Ｒは、Ａｌｋｏｌａｎ（登録商標）ＣＰ  ３０の場合、ココナッツ油から誘導されるアルキル基をあらわし、Ａｌｋｏｌａｎ（登録商標）ＣＡＰ  ３０の場合、パーム核油から誘導される炭素鎖長分布がＣ８／Ｃ１０のアルキル基をあらわす。特定の実施形態において、ベタイン誘導体は、以下の構造を有するアルキルベタインを含むＯｘｉｔｅｎｏ製のＡｌｋｏｌａｎ（登録商標）ＣＤ  ３０として入手可能なものである。
【００９４】
【化５】
2016003337.tif 000006
【００９５】
式中、Ｒは、ココナッツ油から誘導されるアルキル基をあらわす。
【００９６】
特定の実施形態において、ベタイン誘導体は、以下の式のグリシンベタイン
【００９７】
【化６】
2016003337.tif 000007
【００９８】
以下の式のプロピオベタイン（ＰＢ）、Ｎ，Ｎ，Ｎ−トリメチル−Ｎ−（２−カルボキシエチル）アンモニウム内部塩、ＣＡＳ番号６４５８−０６−６
【００９９】
【化７】
2016003337.tif 000008
【０１００】
以下の式のデアノールベタイン（ＤＢ）、Ｎ，Ｎ−ジメチル−Ｎ−（２−ヒドロキシエチル）−Ｎ−カルボキシメチルアンモニウム内部塩、ＣＡＳ番号７００２−６５−５
【０１０１】
【化８】
2016003337.tif 000009
【０１０２】
以下の式のホモデアノールベタイン（ＨＤＢ）、Ｎ，Ｎ−ジメチル−Ｎ−（２−ヒドロキシエチル）−Ｎ−（２−カルボキシエチル）アンモニウム内部塩、ＣＡＳ番号６２４９−５３−２
【０１０３】
【化９】
2016003337.tif 000010
【０１０４】
以下の式のホモグリセロールベタイン（ＨＧＢ）、Ｎ，Ｎ−ジメチル−Ｎ−（２，３−ジヒドロキシプロピル）−Ｎ−（２−カルボキシエチル）アンモニウム内部塩
【０１０５】
【化１０】
2016003337.tif 000011
【０１０６】
以下の式のジエタノールホモベタイン（ＤＥＨＢ）、Ｎ，Ｎ−ジエタノール−Ｎ−メチル−Ｎ−（２−カルボキシエチル）アンモニウム内部塩、ＣＡＳ番号４３１９２−６７−２
【０１０７】
【化１１】
2016003337.tif 000012
【０１０８】
以下の式のトリエタノールホモベタイン（ＴＥＨＢ）、Ｎ，Ｎ，Ｎ−トリエタノール−Ｎ−（２−カルボキシエチル）アンモニウム内部塩、ＣＡＳ番号８５７１６３−３１−６
【０１０９】
【化１２】
2016003337.tif 000013
【０１１０】
以下の式のヒドロキシプロピルホモベタイン（ＨＰＨＢ）、Ｎ，Ｎ−ジメチル−Ｎ−（３−ヒドロキシプロピル）−Ｎ−（２−カルボキシエチル）アンモニウム内部塩
【０１１１】
【化１３】
2016003337.tif 000014
【０１１２】
以下の式のジメチルテチン（ＤＭＴ）、Ｎ，Ｎ−ジメチル−Ｎ−カルボキシメチルスルホニウム内部塩、ＣＡＳ番号４７２７−４１−７
【０１１３】
【化１４】
2016003337.tif 000015
【０１１４】
以下の式の環状ベタイン（ＣＢ−１）、Ｎ−メチル−Ｎ−（２−カルボキシエチル）モルホリニウム内部塩
【０１１５】
【化１５】
2016003337.tif 000016
【０１１６】
スルホベタイン（ＳＢ−１）、Ｎ，Ｎ−ジメチル−Ｎ−（２−ヒドロキシエチル）−Ｎ−（２−スルホエチル）アンモニウム内部塩、ＣＡＳ番号９１６７３−９１−５
【０１１７】
【化１６】
2016003337.tif 000017
【０１１８】
およびこれらの混合物、およびこれらの組み合わせからなる群から選択される。
【０１１９】
ベタイン誘導体は、上述のプロセスを含む任意の適切なプロセスまたは望ましいプロセスによって調製することができる。いくつかの実施形態において、ベタイン誘導体は、「Ｂｅｔａｉｎｅ  Ａｎａｌｏｇｕｅｓ  ａｎｄ  Ｒｅｌａｔｅｄ  Ｃｏｍｐｏｕｎｄｓ  ｆｏｒ  Ｂｉｏｍｅｄｉｃａｌ  Ａｐｐｌｉｃａｔｉｏｎｓ」、Ｍａｄｈｕｓｕｄａｎ  Ｖａｓｕｄｅｖａｍｕｒｔｈｙによって作成された学位論文、２００６、Ｄｅｐａｒｔｍｅｎｔ  ｏｆ  Ｃｈｅｍｉｃａｌ  ａｎｄ  Ｐｒｏｃｅｓｓ  Ｅｎｇｉｎｅｅｒｉｎｇ、Ｕｎｉｖｅｒｓｉｔｙ  ｏｆ  Ｃａｎｔｅｒｂｕｒｙ、Ｃｈｒｉｓｔｃｈｕｒｃｈ、Ｎｅｗ  Ｚｅａｌａｎｄに記載するように調製される。Ｖａｓｕｄｅｖａｍｕｒｔｈｙの学位論文のＣｈａｐｔｅｒ  ３、ｐａｇｅｓ  ３５−３６は、特定の代替となる溶質の合成を記載する。
【０１２０】
いくつかの実施形態において、低分子量の保水剤溶質は、任意の適切な量または望ましい量で、例えば、インク組成物の合計重量を基準として約０．０１〜約１０重量％、または約１〜約８重量％、または約２〜約６重量％の量で存在していてもよい。
【０１２１】
具体的な実施形態において、低分子量の保水剤溶質は、水性インクの合計固形分含有量が、水性インク組成物の合計重量を基準として約２〜約５重量％になるような量で与えられる。
【０１２２】
（界面活性剤）
開示されているインクは、さらに、界面活性剤を含んでいてもよい。適切な界面活性剤の例としては、イオン系界面活性剤、アニオン系界面活性剤、カチオン系界面活性剤、非イオン系界面活性剤、双性イオン系界面活性剤など、およびこれらの混合物が挙げられる。適切な界面活性剤の例としては、アルキルポリエチレンオキシド、アルキルフェニルポリエチレンオキシド、ポリエチレンオキシドブロックコポリマー、アセチレン系ポリエチレンオキシド、ポリエチレンオキシド（ジ）エステル、ポリエチレンオキシドアミン、プロトン化されたポリエチレンオキシドアミン、プロトン化されたポリエチレンオキシドアミド、ジメチコーンコポリオール、置換アミンオキシドなど（具体例として、一級、二級および三級のアミン塩化合物、例えば、ラウリルアミン、ココナッツアミン、ステアリルアミン、ロジンアミンの塩酸塩、酢酸塩を含む）；四級アンモニウム塩型化合物、例えば、ラウリルトリメチルアンモニウムクロリド、セチルトリメチルアンモニウムクロリド、ベンジルトリブチルアンモニウムクロリド、ベンザルコニウムクロリドなど；ピリジニウム塩型化合物、例えば、セチルピリジニウムクロリド、セチルピリジニウムブロミドなど；非イオン系界面活性剤、例えば、ポリオキシエチレンアルキルエーテル、ポリオキシエチレンアルキルエステル、アセチレンアルコール、アセチレングリコール；および他の界面活性剤、例えば、２−ヘプタデセニル−ヒドロキシエチルイミダゾリン、ジヒドロキシエチルステアリルアミン、ステアリルジメチルベタイン、およびラウリルジヒドロキシエチルベタイン；フルオロ界面活性剤など、およびこれらの混合物が挙げられる。非イオン系界面活性剤のさらなる例としては、ポリアクリル酸、メタロース、メチルセルロース、エチルセルロース、プロピルセルロース、ヒドロキシエチルセルロース、カルボキシメチルセルロース、ポリオキシエチレンセチルエーテル、ポリオキシエチレンラウリルエーテル、ポリオキシエチレンオクチルエーテル、ポリオキシエチレンオクチルフェニルエーテル、ポリオキシエチレンオレイルエーテル、ポリオキシエチレンソルビタンモノラウレート、ポリオキシエチレンステアリルエーテル、ポリオキシエチレンノニルフェニルエーテル、ジアルキルフェノキシポリ（エチレンオキシ）エタノール（Ｒｈｏｎｅ−ＰｏｕｌｅｎｃからＩＧＥＰＡＬ  ＣＡ−２１０（商標）、ＩＧＥＰＡＬ  ＣＡ−５２０（商標）、ＩＧＥＰＡＬ  ＣＡ−７２０（商標）、ＩＧＥＰＡＬ  ＣＯ−８９０（商標）、ＩＧＥＰＡＬ  ＣＯ−７２０（商標）、ＩＧＥＰＡＬ  ＣＯ−２９０（商標）、ＩＧＥＰＡＬ  ＣＡ−２１Ｏ（商標）、ＡＮＴＡＲＯＸ  ８９０（商標）およびＡＮＴＡＲＯＸ  ８９７（商標）として入手可能）が挙げられる。適切な非イオン系界面活性剤の他の例としては、ポリエチレンオキシドとポリプロピレンオキシドのブロックコポリマーが挙げられ、ＳＹＮＰＥＲＯＮＩＣ（商標）ＰＥ／Ｆ、例えば、ＳＹＮＰＥＲＯＮＩＣ（商標）ＰＥ／Ｆ  １０８として市販されているものが挙げられる。適切なアニオン系界面活性剤の他の例としては、サルフェートおよびスルホネート、ドデシル硫酸ナトリウム（ＳＤＳ）、ドデシルベンゼンスルホン���ナトリウム、ドデシルナフタレン硫酸ナトリウム、ジアルキルベンゼンアルキルサルフェートおよびスルホネート、酸、例えば、Ｓｉｇｍａ−Ａｌｄｒｉｃｈから入手可能なアビエチン酸、第一工業株式会社から入手可能なＮＥＯＧＥＮ  Ｒ（商標）、ＮＥＯＧＥＮ  ＳＣ（商標）、これらの組み合わせなどが挙げられる。適切なアニオン系界面活性剤の他の例としては、Ｄｏｗ  Ｃｈｅｍｉｃａｌ  Ｃｏｍｐａｎｙ製のアルキルジフェニルオキシドジスルホネートＤＯＷＦＡＸ（商標）２Ａ１、および／またはテイカ株式会社（日本）製の分枝鎖ナトリウムドデシルベンゼンスルホネートＴＡＹＣＡ  ＰＯＷＥＲ  ＢＮ２０６０が挙げられる。通常は正に帯電している適切なカチオン系界面活性剤の他の例としては、アルキルベンジルジメチルアンモニウムクロリド、ジアルキルベンゼンアルキルアンモニウムクロリド、ラウリルトリメチルアンモニウムクロリド、アルキルベンジルメチルアンモニウムクロリド、アルキルベンジルジメチルアンモニウムブロミド、ベンザルコニウムクロリド、セチルピリジニウムブロミド、Ｃ１２，Ｃ１５，Ｃ１７トリメチルアンモニウムブロミド、四級化したポリオキシエチルアルキルアミンのハロゲン化物塩、ドデシルベンジルトリエチルアンモニウムクロリド、ＭＩＲＡＰＯＬ（商標）およびＡＬＫＡＱＵＡＴ（商標）（Ａｌｋａｒｉｌ  Ｃｈｅｍｉｃａｌ  Ｃｏｍｐａｎｙから入手可能）、Ｋａｏ  Ｃｈｅｍｉｃａｌから入手可能なＳＡＮＩＺＯＬ（商標）（ベンザルコニウムクロリド）など、およびこれらの混合物が挙げられる。任意の２種類以上の界面活性剤の混合物を使用してもよい。
【０１２３】
いくつかの実施形態において、ベタインは、界面活性剤として機能することができる。選択されたベタインの供給源および起泡特性は、ｈｔｔｐ：／／ｗｗｗ．ｃｏｓｍｅｔｉｃｓａｎｄｔｏｉｌｅｔｒｉｅｓ．ｃｏｍ／のｗｗｗアドレスで、オンライン上で発見することができるＣｏｓｍｅｔｉｃｓ  ＆  Ｔｏｉｌｅｔｒｉｅｓ（登録商標）Ｓｃｉｅｎｃｅ  Ａｐｐｌｉｅｄのウェブサイトから入手した表１に与えられ、この表は、ｈｔｔｐ：／／ｗｗｗ．ｃｏｓｍｅｔｉｃｓａｎｄｔｏｉｌｅｔｒｉｅｓ．ｃｏｍ／ｆｏｒｍｕｌａｔｉｎｇ／ｆｕｎｃｔｉｏｎ／ｓｕｒｆａｃｔａｎｔ／１２５０７５４４４．ｈｔｍｌのウェブアドレスにリンクされている。
【０１２４】
【表１】
2016003337.tif 000018
【０１２５】
長いアルキル鎖を有するベタイン誘導体は、界面活性剤として機能することができる。長いアルキル鎖とは、ベタイン誘導体が約６〜約３２個、または約８〜約２４個、または約１０〜約１８個の炭素原子を有するアルキル鎖を有することを意味する。いくつかの実施形態において、本発明の界面活性剤は、ラウリン酸アミドプロピルベタイン、オレアミドプロピルベタイン、ラウリルベタイン、サルコシル、ドデシルベタイン、およびこれらの混合物、およびこれらの組み合わせからなる群から選択されるベタインであってもよい。
【０１２６】
もっと分子量が大きいベタインは、界面活性剤として機能することができる。特定のベタイン誘導体は、分子量によってはヒドロトロープである。ヒドロトロープは、水溶液中で疎水性化合物を可溶化する化合物である。
【０１２７】
任意成分の界面活性剤は、任意の望ましい量または有効な量で存在していてもよく、いくつかの実施形態において、界面活性剤は、インク組成物の合計重量を基準として約０．０１〜約５重量％の量で存在する。界面活性剤は、ある場合には、分散剤と名付けられることを注記しておくべきである。具体的な実施形態において、界面活性剤は、水性インクの合計固形分含有量が、水性インク組成物の合計重量を基準として約２〜約２５％、または約７〜約１５重量％であるような量で与えられる。
【０１２８】
（添加剤）
インク組成物は、さらに、添加剤を含んでいてもよい。インク組成物に含まれてもよい任意成分の添加剤としては、殺生物剤、抗真菌剤、ｐＨ制御剤、例えば、酸または塩基、リン酸塩、カルボン酸塩、スルファイト塩、アミン塩、バッファー溶液など、捕捉剤、例えば、ＥＤＴＡ（エチレンジアミン四酢酸）、粘度調整剤、レベリング剤、表面活性成分など、およびこれらの混合物が挙げられる。目標となる基質または中間体の濡れ要求を満たすために、表面活性成分を調節してもよい。
【０１２９】
インクは、さらに、以下の式のトレハロース
【０１３０】
【化１７】
2016003337.tif 000019
【０１３１】
以下の式のソルビトール
【化１８】
2016003337.tif 000020
【０１３２】
またはこれらの混合物または組み合わせを含有していてもよい。
【０１３３】
いくつかの実施形態において、インク組成物は、低粘度組成物である。「低粘度」との用語は、少なくとも１，０００センチポイズ（ｃｐ）の粘度を有する傾向がある従来の高粘度インク（例えば、スクリーン印刷インク）と対比して用いられる。具体的な実施形態において、本明細書に開示されるインクは、粘度が、約２０〜約４０℃の範囲の温度で約１００ｃｐ以下、約５０ｃｐ以下、または約２０ｃｐ以下、または約１５ｃｐ以下、または約２〜約３０ｃｐ、または約３０〜約４０℃の範囲の温度で約２〜約２０ｃｐであるが、粘度は、これらの範囲から外れていてもよい。インクジェット印刷用途で使用される場合、インク組成物は、一般的に、インクジェット印刷プロセスで使用するのに適した粘度を有する。例えば、サーマルインクジェット印刷用途の場合、室温（すなわち、約２５℃）で、インクの粘度は、少なくとも約１センチポイズ、約１０センチポイズ以下、約７センチポイズ以下、または約５センチポイズ以下であるが、粘度は、これらの範囲から外れていてもよい。圧電式インクジェット印刷の場合、吐出温度で、インクの粘度は、少なくとも約２センチポイズ、少なくとも約３センチポイズ、約２０センチポイズ以下、約１５センチポイズ以下、または約１０センチポイズ以下であるが、粘度は、これらの範囲から外れていてもよい。吐出温度は、約２０〜２５℃程度の低い温度であってもよく、約７０℃程度、約５０℃程度、または約４０℃程度の高い温度であってもよいが、吐出温度は、これらの範囲から外れていてもよい。
【０１３４】
特定の実施形態において、本発明のインク組成物は、約３０℃の温度での粘度が約２〜約２０センチポイズである。
【０１３５】
本発明のインク組成物は、間接的な印刷用途に適した濡れ特性および剥離特性を与える、選択された表面張力特徴を有する。いくつかの実施形態において、インク組成物は、圧電インクジェット印刷ヘッドに使用するのに適した表面張力、粘度および粒径を与えるように選択される。
【０１３６】
いくつかの実施形態において、本発明のインク組成物は、表面張力が約１５〜約５０ダイン／センチメートル（ｍＮ／ｍ）、または約１８〜約３８ダイン／センチメートル、または約２０〜約３５ダイン／センチメートルであるが、表面張力は、これらの範囲から外れていてもよい。
【０１３７】
インク組成物は、任意の適切なプロセスによって、例えば、成分を単純に混合することによって調製することができる。あるプロセスは、すべてのインク成分を一緒に混合し、混合物を濾過してインクを得ることを伴う。インクは、成分を混合し、所望な場合には加熱し、濾過し、その後、任意の望ましいさらなる添加剤を混合物に加え、均質な混合物が得られるまで（いくつかの実施形態において、約５〜約１０分）、室温で中程度まで混合することによって調製することができる。または、任意成分のインク添加剤を、インク調製プロセス中に他のインク成分と混合してもよく、この混合は、任意の望ましい手順に従って、例えば、すべての成分を混合し、所望な場合に加熱し、濾過することによって行う。
【０１３８】
具体的な実施形態において、インクを以下のように調製する。（１）ポリマーラテックス（場合により界面活性剤で安定化された）の調製；（２）着色剤の分散物（場合により界面活性剤で安定以下された）の調製；（３）ポリマーラテックスと着色剤分散物とを混合；（４）場合により、混合物の濾過；（５）他の成分、例えば、水、共溶媒および任意成分の添加剤の添加；および（６）場合により、組成物の濾過。
【０１３９】
さらに、本明細書には、本明細書に開示されるようなインク組成物を画像状のパターンになるように基材に塗布することを含むプロセスも開示される。
【０１４０】
インク組成物をインクジェット印刷装置に組み込み、インク液滴を基材に画像状のパターンに放出することを伴うプロセスに、このインク組成物を使用してもよい。具体的な実施形態において、印刷装置は、ノズル内のインクを画像状のパターンになるように選択的に加熱し、それによって、インク液滴を画像状のパターンに放出するサーマルインクジェットプロセスを使用する。別の実施形態において、印刷装置は、音響ビームによってインク液滴を画像状のパターンに放出する音響インクジェットプロセスを使用する。さらに別の実施形態において、印刷装置は、圧電式インクジェットプロセスを使用し、圧電振動要素の振幅によってインク液滴を画像状のパターンに放出する。任意の適切な基材を使用してもよい。
【０１４１】
具体的な実施形態において、本発明のプロセスは、本明細書に開示されるように調製されたインクをインクジェット印刷装置に組み込むことと、インク液滴を中間転写体に画像状のパターンに放出することと、画像を加熱し、部分的または完全に溶媒を除去し；画像状のパターンになったインクを中間転写体から最終的な記録基材に転写することとを含む。具体的な実施形態において、中間転写体を、最終的な記録シートの温度よりも高く、印刷装置内のインクの温度よりも低い温度まで加熱する。オフセット印刷または間接的な印刷プロセスも、例えば、米国特許第５，３８９，９５８号に開示される。ある具体的な実施形態において、印刷装置は、圧電振動要素の振幅によってインク液滴を画像状のパターンに放出する圧電式印刷プロセスを使用する。
【０１４２】
普通紙、例えば、ＸＥＲＯＸ（登録商標）４０２４紙、ＸＥＲＯＸ（登録商標）Ｉｍａｇｅ  Ｓｅｒｉｅｓ紙、Ｃｏｕｒｔｌａｎｄ  ４０２４  ＤＰ紙、罫線付きノート紙、ボンド紙、シリカでコーティングされた紙、例えば、Ｓｈａｒｐ  Ｃｏｍｐａｎｙシリカコーティング紙、ＪｕＪｏ紙、ＨＡＭＭＥＲＭＩＬＬ  ＬＡＳＥＲＰＲＩＮＴ（登録商標）紙など、透明材料、布地、繊維製品、プラスチック、ポリマー膜、無機基板（例えば、金属および木材）などの任意の適切な基材または記録シートを最終的な記録シートとして使用することができる。
【実施例】
【０１４３】
以下の実施例は、本開示のさまざまな種類をさらに定義するために提出されている。これらの実施例は、実例であることのみを意図しており、本開示の範囲を限定することを意図していない。さらに、部および百分率は、特に指示のない限り、重量基準である。
【０１４４】
溶質（ベタイン）、部分的に架橋したスチレンアクリレートおよびＳｕｎ  Ｃｈｅｍｉｃａｌｓから入手可能な封入された顔料（ＣＭＹＫ）を含有するインクを配合した。このインクは、Ｄｉｍａｔｉｘプリンタで良好な吐出性能および回復能を有することが示された。その後、黒色インクをＫｙｏｃｅｒａ印刷ヘッドで印刷した。この黒色インクは、良好な吐出性能を示した。
【０１４５】
（実施例１）
（乳化重合ラテックスの調製）
スチレン、アクリル酸  ｎ−ブチル、メタクリル酸、β−ＣＥＡおよびＤＯＷＦＡＸ（商標）２Ａ１（Ｄｏｗ  Ｃｈｅｍｉｃａｌ  Ｃｏｍｐａｎｙ製のアルキルジフェニルオキシドジスルホネート界面活性剤）の乳化重合から作られたポリマー粒子で構成されるラテックスエマルションを以下のように調製した。
【０１４６】
１．９９グラムのＤＯＷＦＡＸ（商標）２Ａ１および２８５．４３グラムの脱イオン水の界面活性剤溶液を、ステンレス保持タンクで１０分間混合することによって調製した。次いで、混合物を反応器に移す前の５分間、保持タンクに窒素をパージした。次いで、反応器を４５０ｒｐｍで攪拌しつつ、窒素を連続的にパージした。次いで、反応器を制御した速度で８０℃まで加熱し、この温度に保持した。別個に、４．３８グラムの過硫酸アンモニウム開始剤を４５．５２グラムの脱イオン水に溶解した。
【０１４７】
別個に、モノマーエマルションを以下の様式で調製した。１１．２７グラムのＤＯＷＦＡＸ（商標）２Ａ１に１５２．９１グラムの脱イオン水をあらかじめ加えた混合物に、２２９．１３グラムのスチレン、６２．６９グラムのアクリル酸ブチル、４５．３９グラムのメタクリル酸、１０．１２グラムのβ−ＣＥＡ、２．０７グラムの１−ドデカンチオールおよび１．１８グラムの１，１０−デカンジオールジアクリレート（「ＡＤＯＤ」）を加え、エマルションを作成した。次いで、上述のエマルションの１％（４．３グラム）を、界面活性剤の水相を含有する反応器に８０℃でゆっくりと滴下し、窒素をパージしつつ「種」を作成した。次いで、開始剤溶液を反応器にゆっくりと投入した。モノマーエマルションを２等分した。２５２．２グラムのモノマーエマルションを、２．０３グラム／分で反応器に最初に供給した。モノマーエマルションの第２の等分である２５９．８グラムを２．４５グラムのＤＤＴと混合し、２．８９グラム／分で反応器に加えた。すべてのモノマーエマルションを主要な反応器に投入したら、温度を８０℃にさらに２時間保持して反応を完結させた。次いで、全力での冷却を適用し、反応器の温度を２５℃まで下げた。生成物を保持タンクに集め、２５μｍのふるいを用いてふるい分けした。
【０１４８】
次いで、粒径をＮａｎｏｔｒａｃ（登録商標）Ｕ２２７５Ｅ粒径分析機を用いて測定し、Ｄ５０が１３１．３ｎｍ、Ｄ９５が１８７．９ｎｍであると決定された。
【０１４９】
（インクの調製）
以下の様式で、以下の表によってインク成分を混合することによってインクを調製した。
１．ラテックスを水に加え、その後、ＴＥＡを加え、混合物を３００ＲＰＭで２分間攪拌した。
２．次いで、攪拌しつつ顔料を加え、インクを３００ＲＰＭでさらに２分間攪拌した。
３．次いで、共溶媒を加え、溶液を５００ＲＰＭでさらに１分間攪拌した。
４．任意成分の消泡性添加剤を添加（５００ＲＰＭで１分間）。
５．界面活性剤（例えば、１０４Ｈ、Ｓ７６１ｐ）の添加。
６．インクを５００ＲＰＭで最低４５分間攪拌した。
７．試験前に、インクを０．４５ミクロンフィルタで濾過した。
【０１５０】
（実施例２）
表２に示す成分を含み、消泡剤を含まないベタインインクを上述のように調製した。
【０１５１】
【表２】
2016003337.tif 000021
【０１５２】
ｍ／ｇは、グラム単位の実際に使用した質量である。
ＴＥＡは、（ｐＨ制御に使用するための）Ｓｉｇｍａ−Ａｌｄｒｉｃｈ（登録商標）製のトリエタノールアミンである（＞９８％）。
１０４Ｈは、Ｓｕｒｆｙｎｏｌ（登録商標）１０４Ｈ界面活性剤（Ａｉｒ  Ｐｒｏｄｕｃｔｓ−Ａｄｄｉｔｉｖｅｓ）である。
Ｃｈｅｍｇｕａｒｄ（登録商標）Ｓ−７６１ｐは、Ｃｈｅｍｇｕａｒｄ（登録商標）から入手可能なリン酸エステル型の短鎖ペルフルオロ系アニオン性フルオロ界面活性剤である。
【０１５３】
（実施例３）
表３に示す成分を含む、消泡剤を含むベタインインクを上に記載したように調製した。
【０１５４】
【表３】
2016003337.tif 000022
【０１５５】
１０４Ｈ界面活性剤を含有するインクは、起泡特徴が低く、標準的な起泡試験条件（１０ミリメートルの溶液を試験する）で２ミリメートル未満であることがわかり、１０４ＨおよびＳ７６１ｐを含有するインクではわずかな泡立ちが見られ、この泡立ちは、２−エチル−１−ヘキサノールのような消泡剤を加えると、さらに低下し得る。
【０１５６】
Ｓｕｎ  Ｃｈｅｍｉｃａｌｓの封入された顔料を利用し、完全なインクセットを調製した。
【０１５７】
（実施例４）
表４に示す成分を含むシアンインクを上に記載したように調製した。
【０１５８】
【表４】
2016003337.tif 000023
【０１５９】
（実施例５）
表５に示す成分を含むマゼンタインクを上に記載したように調製した。
【０１６０】
【表５】
2016003337.tif 000024
【０１６１】
（実施例６）
表６に示す成分を含むイエローインクを上に記載したように調製した。
【０１６２】
【表６】
2016003337.tif 000025
【０１６３】
（実施例７）
表７に示す成分を含むシアンインクを上に記載したように調製した。
【０１６４】
【表７】
2016003337.tif 000026
【０１６５】
（実施例８）
表８に示す成分を含む黒色インクを上に記載したように調製した。
【０１６６】
【表８】
2016003337.tif 000027
【０１６７】
（実施例９）
表９に示す成分を含む、消泡性添加剤を含まないベタインインクを上に記載したように調製した。
【０１６８】
【表９】
2016003337.tif 000028
【０１６９】
Ｏｘｉｔｅｎｏから入手可能なＡｌｋｏｌａｎ（登録商標）ＣＤ  ３０ココ−ベタイン。
【０１７０】
これらのインクは、非常によく似た特性を有することが示され、凍結融解、６０℃で３日間の促進熟成に安定であった。
【０１７１】
インク特性を表１０、１２、１３および１４に示す。
【０１７２】
Ｍａｌｖｅｒｎ  Ｚｅｔａｓｉｚｅｒを用いて粒径を測定した。
【０１７３】
Ｋｒｕｅｓｓ  ＧｍｂＨから入手可能なＫ−１００  Ｓｕｒｆａｃｅ  ＴｅｎｓｉｏｍｅｔｅｒにＷｉｌｈｅｌｍｙプレートを取り付け、約２７℃の室温で表面張力を測定した。１秒〜６０秒に取得した２０点のデータの平均から表面張力データを決定した。
【０１７４】
迅速に加熱／冷却するためにＰｅｌｔｉｅｒ温度制御システムを備えたＡＲＥＳ−Ｇ２制御型歪みレオメータで、粘度データを３５℃で得た。
【０１７５】
【表１０】
2016003337.tif 000029
【０１７６】
【表１１】
2016003337.tif 000030
【０１７７】
【表１２】
2016003337.tif 000031
【０１７８】
【表１３】
2016003337.tif 000032
【０１７９】
フルオロ界面活性剤および消泡性添加剤を含有する黒色インクを、室温で２ヶ月熟成した後、Ｋｙｏｃｅｒａ印刷ヘッドを用いて印刷フィクスチャに印刷し、このインクは良好な貯蔵寿命を有することを示す。
【０１８０】
このインクは、Ｄｉｍａｔｉｘ  Ｐｒｉｎｔｅｒ（ＤＭＰ  ２８００、ＦｕｊｉＦｉｌｍ  ＵＳＡ）を用い、首尾良く印刷された。インクをＤｉｍａｔｉｘ  ２８００プリンタでＥｐｓｏｎ（登録商標）Ｐｒｅｍｉｕｍ  Ｐｈｏｔｏｐａｐｅｒに印刷した。試験の鍵となるパラメータは、以下のとおりであった。
液滴の質量：６．８〜７．０ｎｇ；
滴下速度：８ｍ／ｓ；
周波数：５ＫＨｚ；
電圧：１９〜２３Ｖ。
【０１８１】
試験パラメータを表１４に示す。
【０１８２】
【表１４】
2016003337.tif 000033
【０１８３】
２分間の待ち時間は、印刷を再開するときに、検出可能な欠陥を生じずに２分間吐出することなくインクを移動しない状態に保つことができることを意味する。
【０１８４】
Ｄｉｍａｔｉｘで、すべてのインクが良好に吐出された。すべてのインクは、一晩のヘッド安定性試験に合格した。
【０１８５】
印刷後のインクドットの直径および真円度を表１５に示す。
【０１８６】
【表１５】
2016003337.tif 000034